"i多価フェノールと、芳香族多価カルボン酸、その酸ハロゲン化物又は酸無水物とを反応させて芳香族ポリエステルを製造する方法において、芳香族多価カルボン酸、その酸ハロゲン化物又は酸無水物の全仕込み量に対して0~40モルの下記式II:X-CO-RII式II中、Xは塩素、臭素又はヨウ素であり、かつRは、脂肪族基、脂環族基、単環芳香族基、多環芳香族基、縮合芳香族基、複素環基、若しくはこれらの組み合わせから成る基であり、又はこれらの基の少なくとも一つの水素が、フッ素、塩素、臭素、ヨウ素、アルコキシル基、メルカプト基、スルフェナト基、スルフィナト基、スルホ基、アルコキシカルボニル基、アシル基、アルコキシスルフィニル基、アルキルチオカルボニル基、チオスルホ基、シアノ基、チオシアノ基、イソシアノ基、イソシアナト基、イソチオシアナト基又はニトロ基により置換されているところの基であるで示される化合物を用いて反応させる段階、及びii得られた芳香族ポリエステルを、iにおける芳香族多価カルボン酸、その酸ハロゲン化物又は酸無水物の全仕込み量に対して3~80モルの上記式IIで示される化合物を用いて更に反応させる段階を含む芳香族ポリエステルの製造方法。段階iにおける式IIで示される化合物の使用量が、0モルを超え40モル以下である、請求項1記載の芳香族ポリエステルの製造方法。上記式II中のRが、単環芳香族基、多環芳香族基、縮合芳香族基若しくは複素環基であり、又はこれらの基の少なくとも一つの水素が、フッ素、塩素、臭素、ヨウ素又はアルコキシル基により置換されているところの基である、請求項1又は2記載の芳香族ポリエステルの製造方法。上記式II中のRが、フェニル基、ナフチル基、アントラニル基、フェナントリル基又はこれらの基の一つの水素がフッ素、塩素、若しくはメトキシル基で置換されている基である、請求項1又は2記載の芳香族ポリエステルの製造方法。段階iと段階iiとの間に、段階iで得られた反応後の生成液を精製する段階iiiを更に含む、請求項1~4のいずれか一つに記載の芳香族ポリエステルの製造方法。多価フェノールがビスフェノールAであり、芳香族多価カルボン酸、その酸ハロゲン化物又は酸無水物が、二塩化テレフタロイル及び/又は二塩化イソフタロイルである、請求項1~5のいずれか一つに記載の芳香族ポリエステルの製造方法。本発明は、高温での加熱成形後においても着色が殆ど発生せず、著しく高い透明性を保持し、しかも複屈折を殆ど示さず、併せて、高い流動性をも兼ね備えた芳香族ポリエステルの製造方法を提供するものである。特許文献3記載の方法により得られた芳香族ポリエステルは、高い耐熱性を有するとともに、透明性を有し、かつ該芳香族ポリエステルは、高温での処理によっても殆ど着色するものではなかった。しかし、殆ど着色がないとは言っても、光学用途に使用するに際しては、それで十分と言うものではなかった。そこで、本発明者らは、加熱処理後において、更なる高い透明性を有する芳香族ポリエステルを得るべく種々の検討を重ねた。その結果、特許文献3において式IIとして挙げられている物質、好ましくは塩化ベンゾイルによる芳香族ポリエステルの末端封止率を高める必要があることを見出した。しかし、特許文献3の実施例に示されているような、従来から芳香族ポリエステルを製造するために使用されている方法において、単に、特許文献3において式IIとして挙げられている物質、好ましくは塩化ベンゾイルの添加量を増やしても、芳香族ポリエステルの末端封止率を高めることはできるが、その一方、得られた芳香族ポリエステルの分子量は低下する傾向にあり、光学用途、例えば、光ファイバー等への使用に適切な芳香族ポリエステルを得ることは容易ではなかった。故に、光学用途、例えば、光ファイバー等への使用に適切な所定の分子量を有し、かつ特許文献3において式IIとして挙げられている物質、好ましくは塩化ベンゾイルにより高度に末端封止された芳香族ポリエステルは、今まで存在していなかった。そこで、本発明者らは、該芳香族ポリエステルを得るべく、更なる検討を重ねた。その結果、第一段階で比較的大きな分子量の芳香族ポリエステルを製造し、そして、続く段階で、得られた芳香族ポリエステルに存在する末端水酸基に、更に、特許文献3において式IIとして挙げられている物質、好ましくは塩化ベンゾイルを付与する多段階法を使用することによって、上記所定の芳香族ポリエステルを製造することができることを見出し、本発明を完成するに至ったのである。また、本発明においては、第一段階と第二段階との間に精製工程を設けて、第一段階で得られた芳香族ポリエステルを精製することが好ましい。これにより、第一段階で得られた芳香族ポリエステル中に含まれる比較的低分子量の芳香族ポリエステルを除去することができて、これにより、得られた芳香族ポリエステルの末端封止率をより高めることができるのである。即ち、本発明は、1i多価フェノールと、芳香族多価カルボン酸、その酸ハロゲン化物又は酸無水物とを反応させて芳香族ポリエステルを製造する方法において、芳香族多価カルボン酸、その酸ハロゲン化物又は酸無水物の全仕込み量に対して0~40モルの下記式II:X-CO-RII式II中、Xは塩素、臭素又はヨウ素であり、かつRは、脂肪族基、脂環族基、単環芳香族基、多環芳香族基、縮合芳香族基、複素環基、若しくはこれらの組み合わせから成る基であり、又はこれらの基の少なくとも一つの水素が、フッ素、塩素、臭素、ヨウ素、アルコキシル基、メルカプト基、スルフェナト基、スルフィナト基、スルホ基、アルコキシカルボニル基、アシル基、アルコキシスルフィニル基、アルキルチオカルボニル基、チオスルホ基、シアノ基、チオシアノ基、イソシアノ基、イソシアナト基、イソチオシアナト基又はニトロ基により置換されているところの基であるで示される化合物を用いて反応させる段階、及びii得られた芳香族ポリエステルを、iにおける芳香族多価カルボン酸、その酸ハロゲン化物又は酸無水物の全仕込み量に対して3~80モルの上記式IIで示される化合物を用いて更に反応させる段階を含む芳香族ポリエステルの製造方法である。好ましい態様として、2段階iにおける式IIで示される化合物の使用量が、0~20モルである、上記1記載の芳香族ポリエステルの製造方法、3段階iにおける式IIで示される化合物の使用量が、0~15モルである、上記1記載の芳香族ポリエステルの製造方法、4段階iにおける式IIで示される化合物の使用量が、0モルを超え40モル以下である、上記1記載の芳香族ポリエステルの製造方法、5段階iにおける式IIで示される化合物の使用量が、0モルを超え30モル以下である、上記1記載の芳香族ポリエステルの製造方法、6段階iにおける式IIで示される化合物の使用量が、0モルを超え20モル以下である、上記1記載の芳香族ポリエステルの製造方法、7段階iにおける式IIで示される化合物の使用量が、0モルを超え15モル以下である、上記1記載の芳香族ポリエステルの製造方法、8段階iiにおける式IIで示される化合物の使用量が、3~50モルである、上記1~7のいずれか一つに記載の芳香族ポリエステルの製造方法、9段階iiにおける式IIで示される化合物の使用量が、3~35モルである、上記1~7のいずれか一つに記載の芳香族ポリエステルの製造方法、10段階iiにおける式IIで示される化合物の使用量が、3~20モルである、上記1~7のいずれか一つに記載の芳香族ポリエステルの製造方法、11上記式II中のRが、単環芳香族基、多環芳香族基、縮合芳香族基若しくは複素環基であり、又はこれらの基の少なくとも一つの水素が、フッ素、塩素、臭素、ヨウ素又はアルコキシル基により置換されているところの基である、上記1~10のいずれか一つに記載の芳香族ポリエステルの製造方法、12上記式II中のRが、フェニル基、ナフチル基、アントラニル基、フェナントリル基又はこれらの基の一つの水素がフッ素、塩素、若しくはメトキシル基で置換されている基である、上記1~10のいずれか一つに記載の芳香族ポリエステルの製造方法、13上記式II中のRが、フェニル基、ナフチル基、又はこれらの基の一つの水素がフッ素、塩素、若しくはメトキシル基で置換されている基である、上記1~10のいずれか一つに記載の芳香族ポリエステルの製造方法、14上記式II中のRが、フェニル基又はナフチル基である、上記1~10のいずれか一つに記載の芳香族ポリエステルの製造方法、15上記式II中のRが、フェニル基である、上記1~10のいずれか一つに記載の芳香族ポリエステルの製造方法、16上記式II中のXが、塩素である、上記1~15のいずれか一つに記載の芳香族ポリエステルの製造方法、17段階iと段階iiとの間に、段階iで得られた反応後の生成液を精製する段階iiiを更に含む、上記1~16のいずれか一つに記載の芳香族ポリエステルの製造方法、18段階iiiが、反応後の生成液から芳香族ポリエステルを含む溶液を分離して、それを段階iiの反応に供する精製である、上記17記載の芳香族ポリエステルの製造方法、19段階iiiが、反応後の生成液を洗浄して芳香族ポリエステルを含む溶液を得、それを段階iiの反応に供する精製である、上記17記載の芳香族ポリエステルの製造方法、20生成液の洗浄が水により実施される、上記19記載の芳香族ポリエステルの製造方法、21段階iiiが、反応後の生成液から芳香族ポリエステルを分離して、それを段階iiの反応に供する精製である、上記17記載の芳香族ポリエステルの製造方法、22段階iiiが、反応後の生成液から芳香族ポリエステルを含む溶液を得、次いで、該溶液から、芳香族ポリエステルを分離して、それを段階iiの反応に供する精製である、上記17記載の芳香族ポリエステルの製造方法、23段階iiiが、反応後の生成液を洗浄して芳香族ポリエステルを含む溶液を得、次いで、該溶液から、芳香族ポリエステルを分離して、それを段階iiの反応に供する精製である、上記17記載の芳香族ポリエステルの製造方法、24生成液の洗浄が水により実施される、上記23記載の芳香族ポリエステルの製造方法、25多価フェノールがビスフェノールAであり、芳香族多価カルボン酸、その酸ハロゲン化物又は酸無水物が、二塩化テレフタロイル及び/又は二塩化イソフタロイルである、上記1~24のいずれか一つに記載の方法を挙げることができる。本発明の芳香族ポリエステルの製造方法は、著しく透明性が高く、かつ高温で処理した後においても着色が殆ど発生せず、著しく高い透明性を維持するばかりではなく、併せて、高い流動性をも兼ね備えている芳香族ポリエステルを製造することができる。従って、本発明の方法により得られた芳香族ポリエステルは、光ファイバー等の光学用途に極めて有用である。本発明の芳香族ポリエステルの製造方法は、まず、i多価フェノールと、芳香族多価カルボン酸、その酸ハロゲン化物又は酸無水物とを反応させて芳香族ポリエステルを製造する方法において、芳香族多価カルボン酸、その酸ハロゲン化物又は酸無水物の全仕込み量に対して0~40モルの下記式II:X-CO-RII式II中、Xは塩素、臭素又はヨウ素であり、かつRは、脂肪族基、脂環族基、単環芳香族基、多環芳香族基、縮合芳香族基、複素環基、若しくはこれらの組み合わせから成る基であり、又はこれらの基の少なくとも一つの水素が、フッ素、塩素、臭素、ヨウ素、アルコキシル基、メルカプト基、スルフェナト基、スルフィナト基、スルホ基、アルコキシカルボニル基、アシル基、アルコキシスルフィニル基、アルキルチオカルボニル基、チオスルホ基、シアノ基、チオシアノ基、イソシアノ基、イソシアナト基、イソチオシアナト基又はニトロ基により置換されているところの基であるで示される化合物を用いて反応させる段階、次いで、ii得られた芳香族ポリエステルを、iにおける芳香族多価カルボン酸、その酸ハロゲン化物又は酸無水物の全仕込み量に対して3~80モルの上記式IIで示される化合物を用いてに更に反応させる段階を含む。上記式IIで示される化合物としては、Rが、単環芳香族基、多環芳香族基、縮合芳香族基若しくは複素環基であり、又はこれらの基の少なくとも一つの水素が、フッ素、塩素、臭素、ヨウ素又はアルコキシル基により置換されているところの基である化合物が好ましく、Rが、フェニル基、ナフチル基、アントラニル基、フェナントリル基又はこれらの基の一つの水素がフッ素、塩素、若しくはメトキシル基で置換されている基である化合物がより好ましく、Rが、フェニル基、ナフチル基、又はこれらの基の一つの水素がフッ素、塩素、若しくはメトキシル基で置換されている基である化合物が更により好ましく、Rが、フェニル基又はナフチル基である化合物が更に好ましく、とりわけ、Rが、フェニル基である化合物が好ましい。また、Xは、好ましくは塩素である。式IIで示される化合物としては、塩化ベンゾイル及び塩化ナフトイルが好ましく、なかでも塩化ベンゾイルがとりわけ好ましい。ここで、段階iにおける式IIで示される化合物の使用量は、上限が、芳香族多価カルボン酸、その酸ハロゲン化物又は酸無水物の全仕込み量に対して、40モル、好ましくは30モル、より好ましくは20モル、更に好ましくは15モルであり、下限が0モル、好ましくは0モルを超え、より好ましくは4モルである。上記上限を超えては、得られる芳香族ポリエステルの重量平均分子量が低くなり、最終製品としての芳香族ポリエステルが光学用途として適さないものとなる。また、段階iiにおける式IIで示される化合物の使用量は、上限が、段階iにおける芳香族多価カルボン酸、その酸ハロゲン化物又は酸無水物の全仕込み量に対して、80モル、好ましくは50モル、より好ましくは35モル、更に好ましくは20モルであり、下限が、3モル、好ましくは5モル、より好ましくは7モル、更に好ましくは10モルである。上記下限未満では、得られる芳香族ポリエステルの末端に水酸基が残存し、高温で処理した際に着色を生ずることがある。一方、上記上限を超えても、芳香族ポリエステルの末端に取り込むことができる式IIで示される化合物の量がほぼ一定となり、高温で処理した後の着色防止の顕著な改善は期待できない。本発明の段階iにおける芳香族ポリエステルの製造条件としては公知の条件を使用することができる。反応温度は、好ましくは5~60°C、より好ましくは10~50°C、更に好ましくは20~30°Cであり、反応時間は、好ましくは10~180分間、より好ましくは20~120分間、更に好ましくは30~90分間である。反応圧力は、好ましくは0.01~2MPa、より好ましくは0.08~0.12MPaである。製造は回分式又は連続式のいずれでも可能である。段階iiにおける条件は、上記の段階iの条件と同一である。また、段階iiでは、所定量の式IIで示される化合物の全量を一度に使用して反応させることもできるが、所定量の式IIで示される化合物を分割して使用して、段階的に反応させることもできる。本発明の段階iにおける芳香族ポリエステルの製造において、多価フェノール、及び、芳香族多価カルボン酸、その酸ハロゲン化物又は酸無水物の仕込み量は、芳香族多価カルボン酸、その酸ハロゲン化物又は酸無水物1.0モルに対して、多価フェノールが1.0モル以上であることが好ましく、1.0~5.0モルであることがより好ましく、1.1~3.0モルであることが更に好ましい。段階i及びiiにおいては、従来、公知の触媒を公知の量で含めることができる。該触媒としては、下記式で示される第四級アンモニウム塩等を使用することができる。該触媒の添加量は、段階i及びii共に、段階iにおける仕込み多価フェノール量に対して、好ましくは0~10モル、より好ましくは0.001~5モル、更に好ましくは0.005~1モルである。上記の式中、Yは、H、エチル基、ブチル基又はベンジル基を示し、Xは、Cl、Br、I、OH又はHSO4を示し、nは、1~8の整数、好ましくは3~8の整数を示す。該第四級アンモニウム塩としては、例えば、テトラブチルアンモニウムフルオリド、テトラブチルアンモニウムフルオリドハイドレート、テトラエチルアンモニウムフルオリドハイドレート、テトラエチルアンモニウムフルオリドテトラハイドロフルオリド、テトラエチルアンモニウムフルオリドトリハイドロフルオリド、テトラブチルアンモニウムクロリド、テトラプロピルアンモニウムクロリド、テトラペンチルアンモニウムクロリド、アセチルクロリンクロリド、3-アクリルアミドプロピルトリメチルアンモニウムクロリド、ベンズアルコニウムクロリド、ベンゾイルクロリンクロリド、ベンジルセチルジメチルアンモニウムクロリドハイドレート、N-ベンジルシンコニジウムクロリド、ベンジルジメチルフェニルアンモニウムクロリド、ベンジルジメチルステアリルアンモニウムクロリド、ベンジルジメチルテトラデシルアンモニウムクロリド、N-ベンジルキニジニウムクロリド、N-ベンジルキニニウムクロリド、ベンジルトリブチルアンモニウムクロリド、ベンジルトリエチルアンモニウムクロリド、ベンジルトリメチルアンモニウムクロリド、カルバミルクロリンクロリド、クロロコリンクロリド、3-クロロ-2-ヒドロキシプロピルトリエチルアンモニウムクロリド、コリンクロリド、n-デシルトリメチルアンモニウムクロリド、ジアリルジメチルアンモニウムクロリド、ジクロロメチレンジメチルアンモニウムクロリド、ジメチルジステアリルアンモニウムクロリド、ドデシルトリメチルアンモニウムクロリド、n-ヘキサデシルトリメチルアンモニウムクロリド、ヘキサメトニウムクロリドジハイドレート、ラウロイルクロリンクロリド、メタコリンクロリド、メタクロイルコリンクロリド、2-メトキシエトキシメチルトリエチルアンモニウムクロリド、β-メチルコリンクロリド、メチルトリエチルアンモニウムクロリド、n-オクチルトリメチルアンモニウムクロリド、フェニルトリメチルアンモニウムクロリド、フェニルトリエチルアンモニウムクロリド、ホスホクロリンクロリドカルシウム塩、ホスホクロリンクロリドナトリウム塩、スタキドリンハイドロクロリド、スクシニッククロリンクロリド、テトラ-n-アミルアンモニウムクロリド、テトラ-n-ブチルアンモニウムクロリド、テトラデシルジメチルベンジルアンモニウムクロリド、テトラエチルアンモニウムクロリド、テトラメチルアンモニウムクロリド、トリメチル[2,3-ジオレイルオキシプロピル]アンモニウムクロリド、トリメチルステアリルアンモニウムクロリド、トリメチルテトラデシルアンモニウムクロリド、トリメチル[3-トリエトキシシリルプロピル]アンモニウムクロリド、トリ-n-オクチルメチルアンモニウムクロリド、トリオキシメチルアンモニウムクロリド、テトラプロピルアンモニウムブロミド、テトラペンチルアンモニウムブロミド、アセチルクロリンブロミド、ベンゾイルクロリンブロミド、ベンジルトリ-n-ブチルアンモニウムブロミド、ベンジルトリエチルアンモニウムブロミド、ベンジルトリメチルアンモニウムブロミド、ブロモコリンブロミド、セチルジメチルエチルアンモニウムブロミド、コリンブロミド、デカメトニウムブロミド、デシルトリメチルアンモニウムブロミド、ジデシルジメチルアンモニウムブロミド、ジラウリルジメチルアンモニウムブロミド、ジメチルジミリスチルアンモニウムブロミド、ジメチルジオクチルアンモニウムブロミド、ジメチルジパルミチルアンモニウムブロミド、ジメチルジステアリルアンモニウムブロミド、ドデシルトリメチルアンモニウムブロミド、フェロセニルメチルドデシルジメチルアンモニウムブロミド、フェロセニルメチルトリメチルアンモニウムブロミド、ヘキサデシルトリメチルアンモニウムブロミド、ヘキサメトニウムブロミド、ヘキシルジメチルオクチルアンモニウムブロミド、ヘキシルトリメチルアンモニウムブロミド、メタコリンブロミド、ネオスチグミンブロミド、n-オクチルトリメチルアンモニウムブロミド、フェニルトリメチルアンモニウムブロミド、ステアリルトリメチルアンモニウムブロミド、テトラアミルアンモニウムブロミド、臭化テトラ-n-ブチルアンモニウム、テトラ-n-デシルアンモニウムブロミド、テトラデシルトリメチルアンモニウムブロミド、テトラエチルアンモニウムブロミド、テトラヘプチルアンモニウムブロミド、テトラヘキシルアンモニウムブロミド、テトラメチルアンモニウムブロミド、テトラ-n-プロピルアンモニウムブロミド、テトラ-n-プロピルアンモニウムブロミド、3-トリフルオロメチルフェニルトリメチルアンモニウムブロミド、トリメチルビニルアンモニウムブロミド、バレサメートブロミド、アセチルコリンアイオダイド、アセチルチオコリンアイオダイド、ベンゾイルコリンアイオダイド、ベンゾイルチオコリンアイオダイド、ベンゾイルトリエチルアンモニウムアイオダイド、ブチリルコリンアイオダイド、ブチリルチオコリンアイオダイド、デカメチニウムアイオダイド、N,N-ジメチルメチレンアンモニウムアイオダイド、1,1-ジメチル-4-フェニルピペラジニウムアイオダイド、エチルトリメチルアンモニウムアイオダイド、エチルトリ-n-プロピルアンモニウムアイオダイド、フェロセニルメチルトリメチルアンモニウムアイオダイド、2-ヒドロキシエチルトリエチルアンモニウムアイオダイド、β-メチルコリンアイオダイド、O-β-ナフチルオキシカルボニルコリンアイオダイド、フェニルトリエチルアンモニウムアイオダイド、テトラ-n-アミルアンモニウムアイオダイド、テトラブチルアンモニウムアイオダイド、テトラエチルアンモニウムアイオダイド、テトラヘプチルアンモニウムアイオダイド、テトラ-n-ヘキシルアンモニウムアイオダイド、テトラメチルアンモニウムアイオダイド、テトラ-n-オクチルアンモニウムアイオダイド、テトラ-n-プロピルアンモニウムアイオダイド、3-トリフルオロメチルフェニルトリメチルアンモニウムアイオダイド、トリメチルフェニルアンモニウムアイオダイド、ベンジルトリエチルアンモニウムハイドロキシド、ベンジルトリメチルアンモニウムハイドロキシド、コリン、n-ヘキサデシルトリメチルアンモニウムハイドロキシド、ヘキサデシルトリメチルアンモニウムハイドロキシド、フェニルトリメチルアンモニウムハイドロキシド、テトラブチルアンモニウムハイドロキシド、テトラエチルアンモニウムハイドロキシド、テトラヘキシルアンモニウムハイドロキシド、テトラメチルアンモニウムハイドロキシド、テトラプロピルアンモニウムハイドロキシド、3-トリフルオロメチルフェニルトリメチルアンモニウムハイドロキシド、トリス2-ヒドロキシエチルメチルアンモニウムハイドロキシド、アセチルコリンパークロレート、ベンジルトリメチルアンモニウムジクロロアイオデート、ベンジルトリメチルアンモニウムテトラクロロアイオデート、ベンジルトリメチルアンモニウムトリブロミド、ベタインアンハイドラス、ベタインハイドロクロリド、ビステトラ-n-ブチルアンモニウムジクロメート、ビステトラ-n-ブチルアンモニウムテトラシアノジフェノキノジメタニド、1-ブチル-1-メチルピロリジニウムビストリフルオロメタンスルホニルイマイド、L-カルニチン、3-[3-コラミドプロピルジメチルアンモニオ]-1-プロパンスルホート、シクロフェニルトリメチルアンモニウムトリフルオロメタンスルホニルイマイド、デナトニウムベンゾエート、n-ドデシルジメチル3-スルホプロピルアンモニウムハイドロキシド分子内塩、N-フルオロ-N’-クロロメチルトリエチレンジアミンビステトラフルオロボレート、ヘキサデシルトリメチルアンモニウムヘキサフルオロホスフェート、ヘキサデシルトリメチルアンモニウムパークロレート、ヘキサデシルトリメチルアンモニウムテトラフルオロボレート、メトキシカルボニルスルファモイルトリエチルアンモニウムヒドロキシド分子内塩、メチルトリ-n-オクチルアンモニウムビストリフルオロメタンスルホニルイマイド、メチルトリ-n-オクチルアンモニウムハイドロジェンスルフェート、ネオスチグミンメチルスルフェート、オクタデシルジメチル3-スルホプロピルアンモニウムヒドロキシド分子内塩、フェニルトリメチルアンモニウムトリブロミド、プロポニルクロリンp-トルエンスルホネート、テトラブチルアンモニウムアジド、テトラブチルアンモニウムビフルオライド、テトラブチルアンモニウムボロハイドライド、テトラブチルアンモニウムブロモジアイオダイド、テトラブチルアンモニウムジブロモオーレート、テトラブチルアンモニウムジブロモクロリド、テトラブチルアンモニウムジブロモアイオダイド、テトラブチルアンモニウムジクロロオーレート、テトラブチルアンモニウムジクロロブロミド、テトラブチルアンモニウムジフルオロトリフェニルシリケート、テトラブチルアンモニウムジフルオロトリフェニルスタネート、テトラブチルアンモニウムジハイドロジェントリフルオライド、テトラブチルアンモニウムジイオドオーレート、テトラブチルアンモニウムヘキサフルオロホスフェート、テトラブチルアンモニウムハイドロジェンスルフェート、テトラブチルアンモニウムパークロレート、テトラブチルアンモニウムパーレネート、テトラブチルアンモニウムホスフェート、テトラブチルアンモニウムサリシレート、テトラブチルアンモニウムテトラフルオロボーレート、テトラブチルアンモニウムテトラフェニルボーレート、テトラブチルアンモニウムチオシアネート、テトラブチルアンモニウムトリブロミド、テトラブチルアンモニウムトリフルオロメタンスルホネート、テトラブチルアンモニウムトリアイオダイド、テトラエチルアンモニウムボロハイドライド、テトラエチルアンモニウムパークロレート、テトラエチルアンモニウムテトラフルオロボーレート、テトラエチルアンモニウムp-トルエンスルホネート、テトラエチルアンモニウムトリフルオロメタンスルホネート、テトラメチルアンモニウムアセテート、テトラメチルアンモニウムボロハイドライド、テトラメチルアンモニウムヘキサフルオロホスフェート、テトラメチルアンモニウムハイドロジェンスルフェート、テトラメチルアンモニウムパークロレート、テトラメチルアンモニウムスルフェート、テトラメチルアンモニウムテトラフルオロボーレート、テトラメチルアンモニウムp-トルエンスルホネート、テトラメチルアンモニウムトリアセトキシボロハイドライド、テトラプロピルアンモニウムパールテネート、テトラメチルアンモニウムテトラフルオロボーレート等を挙げることができる。これらのうち、好ましくは臭化テトラ-n-ブチルアンモニウム、テトラブチルアンモニウムクロリド、テトラプロピルアンモニウムブロミド、テトラプロピルアンモニウムクロリド、テトラペンチルアンモニウムブロミド、テトラペンチルアンモニウムクロリド等が使用される。本発明の芳香族ポリエステルの製造方法においては、段階iと段階iiとの間に、段階iで得られた反応後の生成液を精製する段階iiiを更に含むことができる。段階iiiにおける精製としては、段階iで製造された反応後の生成液から芳香族ポリエステルを含む溶液を分離する精製、及び、段階iで製造された反応後の生成液から芳香族ポリエステル自体を分離する精製が挙げられる。前者の精製では、得られた芳香族ポリエステルを含む溶液が、段階iiの反応に供給され、一方、後者の精製では、得られた芳香族ポリエステル自体が、段階iiの反応に供給される。これらの精製を実施するための方法は、特に限定されるものではなく、従来公知の方法を使用することができる。段階iで製造された反応後の生成液から芳香族ポリエステルを含む溶液を分離する精製としては、例えば、段階iで製造された反応後の生成液を、好ましくは水、例えば、イオン交換水で洗浄して、芳香族ポリエステルを含む溶液、好ましくは芳香族ポリエステルを含む有機相を得る方法が使用される。また、段階iで製造された反応後の生成液から芳香族ポリエステル自体を分離する精製としては、例えば、段階iで製造された反応後の生成液を、好ましくは水、例えば、イオン交換水で洗浄して、芳香族ポリエステルを含む溶液、好ましくは芳香族ポリエステルを含む有機相を得、次いで、該溶液から、芳香族ポリエステルを分離する方法が使用される。ここで、該溶液から芳香族ポリエステルを分離する方法としては、例えば、溶液をメタノール等のアルコールを含む溶媒と混合して芳香族ポリエステルを沈殿させ、これをろ過して分離する方法等を使用することができる。多価フェノールとしては、2価、3価、4価等の各種公知の多価フェノールを使用することができる。例えば、2,2’-ジヒドロキシビフェニル、3,3’-ジヒドロキシビフェニル、3,4’-ジヒドロキシビフェニル、4,4’-ジヒドロキシジフェニルエーテル、2,2’-ビス-4-ヒドロキシフェニルプロパン[ビスフェノールA]、2,4’-ジヒドロキシジフェニルメタン、ビス-4-ヒドロキシフェニルメタン、ビス-2-ヒドロキシフェニルメタン、ビス-4-ヒドロキシ-2,6-ジメチル-3-メトキシフェニルメタン、1,1-ビス-4-ヒドロキシフェニルエタン、1,1-ビス-4-ヒドロキシフェニルシクロヘキサン、1,2-ビス-4-ヒドロキシフェニルエタン、1,1-ビス-4-ヒドロキシ-2-クロロフェニルエタン、1,1’-ビナフタレン-2,2’-ジオール、1,2-ジヒドロキシナフタレン、1,3-ジヒドロキシナフタレン、1,4-ジヒドロキシナフタレン、1,5-ジヒドロキシナフタレン、1,6-ジヒドロキシナフタレン、1,7-ジヒドロキシナフタレン、1,8-ジヒドロキシナフタレン、2,3-ジヒドロキシナフタレン、2,6-ジヒドロキシナフタレン、2,7-ジヒドロキシナフタレン、9,9-ビス4-ヒドロキシフェニルフルオレン、9,9-ビス5-メチル-4-ヒドロキシフェニルフルオレン、1,2-9-オキソフルオレンジオール、1,5-9-オキソフルオレンジオール、1,6-9-オキソフルオレンジオール、1,7-9-オキソフルオレンジオール、2,3-9-オキソフルオレンジオール、2,7-9-オキソフルオレンジオール、2,2-ビス-4-ヒドロキシナフチルプロパン、2,2-ビス-3,5-ジメチル-4-ヒドロキシフェニルプロパン、2,2-ビス-4-ヒドロキシフェニルペンタン、3,3-ビス-4-ヒドロキシフェニルフェニルメタン、パラ-αα’-ビス-4-ヒドロキシフェニル-パラジイソプロピルベンゼン、ビス-4-ヒドロキシフェニルエーテル、4,3’-ジヒドロキシジフェニルエーテル、4,2’-ジヒドロキシジフェニルエーテル、2,2’-ジヒドロキシジフェニルエーテル、2,3’-ヒドロキシジフェニルエーテル、4,4’-ジヒドロキシ-2,6-ジメチルジフェニルエーテル、ビス-ヒドロキシナフチルエーテル、3,4’-ジヒドロキシジフェニル、ビス-4-ヒドロキシフェニルスルホン、ビス-3-ヒドロキシフェニルスルホン、2,4’-ジヒドロキシジフェニルスルホン、カテコール、3-メチルカテコール、4-メチルカテコール、3-エチルカテコール、4-エチルカテコール、3-n-プロピルカテコール、4-n-プロピルカテコール、3-t-ブチルカテコール、3-n-ペンチルカテコール、4-n-ペンチルカテコール、4-1,1-ジメチルプロピルカテコール、4-ヘキシルカテコール、4-シクロヘキシルカテコール、4-1,1,3,3-テトラメチルブチルカテコール、4-ノニルカテコール、3,4-ジメチルカテコール、3,5-ジメチルカテコール、3,6-ジメチルカテコール、4,5-ジメチルカテコール、4-メチル-5-エチルカテコール、3-クロロカテコール、4-クロロカテコール、3-ブロモカテコール、4-ブロモカテコール、3-フルオロカテコール、4-フルオロカテコール、3,5-ジクロロカテコール、4,5-ジクロロカテコール、3,4-ジクロロカテコール、3,4-ジブロモカテコール、3,5-ジブロモカテコール、4,5-ジブロモカテコール、4-クロロ-5-ニトロカテコール、3-クロロ-6-メトキシカテコール、5-ブロモ-4-ニトロカテコール、4-ブロモ-5-メチルカテコール、3-ブロモ-5-t-ブチルカテコール、3,4,5-トリクロロカテコール、3,4,5-トリブロモカテコール、3,4,6-トリブロモカテコール、テトラクロロカテコール、テトラブロモカテコール、3-アミノカテコール、4-アミノカテコール、3-2-アミノエチルカテコール、4-2-メチルアミノエチルカテコール、4-2-ジメチルアミノエチルカテコール、4-2-アミノエチルカテコール、6-アミノ-4-2-アミノエチルカテコール、3-ニトロカテコール、3,4-ジニトロカテコール、3,4-ジニトロカテコール、4,5-ジニトロカテコール、3-ニトロ-6-メトキシカテコール、4-ニトロ-3-メトキシカテコール、5-ニトロ-3-メチルカテコール、4-メトキシカテコール、6-メトキシカテコール、4-2-ヒドロキシエチルカテコール、3-プロピオキシカテコール、3-ブチロキシカテコール、3,4-ジメトキシカテコール、3,6-ジメトキシカテコール、5-メトキシ-3-t-ブチルカテコール、3-エトキシ-t-ブチルカテコール、3,4,6-トリメトキシカテコール、レゾルシノール、2-クロロレゾルシノール、4-クロロレゾルシノール、5-クロロレゾルシノール、2,4-ジクロロレゾルシノール、4,6-ジクロロレゾルシノール、2,4,6-トリクロロレゾルシノール、2-ブロモ-4-クロロレゾルシノール、4-ブロモ-2-クロロレゾルシノール、4-クロロ-5-メチルレゾルシノール、6-クロロ-4-エチルレゾルシノール、2-クロロ-4-ブチルレゾルシノール、6-クロロ-4-ブチルレゾルシノール、6-クロロ-4-シクロヘキシルレゾルシノール、2,4-ジクロロ-5-メチルレゾルシノール、トリクロロレゾルシノール、2-ブロモレゾルシノール、4-ブロモレゾルシノール、5-ブロモレゾルシノール、2,4-ジブロモレゾルシノール、4,6-ジブロモレゾルシノール、2,4,6-トリブロモレゾルシノール、6-ブロモ-4-ブチルレゾルシノール、2-ヨードレゾルシノール、4-ヨードレゾルシノール、5-ヨードレゾルシノール、4,6-ジヨードレゾルシノール、2,4,6-トリヨードレゾルシノール、2-アミノレゾルシノール、5-アミノレゾルシノール、4-アミノ-2,5-ジメチルレゾルシノール、4-ベンズアミノレゾルシノール、5-メルカプトレゾルシノール、5-メチルチオレゾルシノール、5-エチルチオレゾルシノール、5-プロピルチオレゾルシノール、5-プロピルチオレゾルシノール、5-ブチルチオレゾルシノール、2-ベンズスルホニルレゾルシノール、レゾルシノールモノアセテート、レゾルシノールモノベンゾエート、2-ニトロレゾルシノール、4-ニトロレゾルシノール、5-ニトロレゾルシノール、2,4-ジニトロレゾルシノール、4,6-ジニトロレゾルシノール、2,4,6-トリニトロレゾルシノール、テトラニトロレゾルシノール、6-ニトロ-5-メトキシレゾルシノール、2-ニトロ-5-メトキシレゾルシノール、4-ニトロ-5-メトキシレゾルシノール、2,4-ジニトロ-5-メチルレゾルシノール、2,4,6-トリニトロ-5-メチルレゾルシノール、2-メトキシレゾルシノール、4-メトキシレゾルシノール、5-メトキシレゾルシノール、2,3-メトキシレゾルシノール、2,5-メトキシレゾルシノール、2-メトキシ-5-メチルレゾルシノール、5-メトキシ-4-メチルレゾルシノール、5-メトキシ-6-メチルレゾルシノール、5-エトキシレゾルシノール、2-メチルレゾルシノール、4-メチルレゾルシノール、5-メチルレゾルシノール、2-エチルレゾルシノール、4-エチルレゾルシノール、5-エチルレゾルシノール、2-n-プロピルレゾルシノール、4-n-プロピルレゾルシノール、5-n-プロピルレゾルシノール、2-2-プロペニルレゾルシノール、4-2-プロペニルレゾルシノール、4-2-メチルエテニルレゾルシノール、2-n-ブチルレゾルシノール、4-n-ブチルレゾルシノール、5-n-ブチルレゾルシノール、2-n-ブチルレゾルシノール、4-tert-ブチルレゾルシノール、2-n-ぺンチルレゾルシノール、4-n-ぺンチルレゾルシノール、5-n-ぺンチルレゾルシノール、4-1-メチルブチルレゾルシノール、5-2-メチル-1-エチルプロピルレゾルシノール、2-n-ヘキシルレゾルシノール、4-n-ヘキシルレゾルシノール、5-n-ヘキシルレゾルシノール、4-4-メチルぺンチルレゾルシノール、5-4-メチルぺンチルレゾルシノール、5-1,1-ジメチルブチルレゾルシノール、5-1,2-ジメチルブチルレゾルシノール、5-1-メチル-1-ペンテニルレゾルシノール、4-シクロヘキシルレゾルシノール、4-フェニルレゾルシノール、4-ヘプチルレゾルシノール、5-ヘプチルレゾルシノール、5-1-メチルヘキシルレゾルシノール、4-フェニルメチルレゾルシノール、2-オクチルレゾルシノール、4-オクチルレゾルシノール、5-オクチルレゾルシノール、4-1-メチルヘプチルレゾルシノール、4-1,1,3,3-テトラブチルレゾルシノール、4-2-フェニルエチルレゾルシノール、5-ノニルレゾルシノール、5-1-メチルオクチルレゾルシノール、5-1,1-ジメチルヘプチルレゾルシノール、5-1,2-ジメチルヘプチルレゾルシノール、5-1,2,4-トリメチルヘキシルレゾルシノール、4-デシルレゾルシノール、5-1-メチルノニルレゾルシノール、2,4-ジメチルレゾルシノール、2,5-ジメチルレゾルシノール、4,5-ジメチルレゾルシノール、4,6-ジメチルレゾルシノール、4-エチル-2-メチルレゾルシノール、5-エチル-2-メチルレゾルシノール、2-エチル-4-メチルレゾルシノール、5-エチル-4-メチルレゾルシノール、6-エチル-4-メチルレゾルシノール、5-エテニル-4-メチルレゾルシノール、2,4-ジメチルレゾルシノール、5-メチル-4-プロピルレゾルシノール、2-メチル-5-sec-ブチルレゾルシノール、4,6-ジイソプロピルレゾルシノール、4-エチル-6-ぺンチルレゾルシノール、4,6-ジ-tert-ブチルレゾルシノール、2-メチル-4-ベンジルレゾルシノール、2,4,5-トリメチルレゾルシノール、2,4,6-トリメチルレゾルシノール、4,5,6-トリメチルレゾルシノール、4,6-ジメチル-5-sec-ブチルレゾルシノール、テトラメチルレゾルシノール、2-ヒドロキシエチルレゾルシノール、5-トリフルオロメチルレゾルシノール、ヒドロキノン、フェニルヒドロキノン、クロロヒドロキノン、メチルヒドロキノン、トリフルオロヒドロキノン、テトラフルオロヒドロキノン、2-クロロ-3-メトキシヒドロキノン、2-クロロ-5-メトキシヒドロキノン、2-クロロ-6-メトキシヒドロキノン、2,3-ジクロロヒドロキノン、2,5-ジクロロヒドロキノン、2,6-ジクロロヒドロキノン、トリクロロヒドロキノン、テトラクロロヒドロキノン、ブロモヒドロキノン、3-ブロモ-2,6-ジメチルヒドロキノン、2,5-ジブロモヒドロキノン、2,6-ジブロモヒドロキノン、トリブロモヒドロキノン、ヨードヒドロキノン、2,6-ジヨードヒドロキノン、テトラヨードヒドロキノン、ニトロヒドロキノン、2,6-ジニトロヒドロキノン、メトキシヒドロキノン、2-メトキシ-3-メチルヒドロキノン、2-メトキシ-5-メチルヒドロキノン、3-メトキシ-2-メチルヒドロキノン、5-メトキシ-2-メチルヒドロキノン、2-メトキシ-6-プロピルヒドロキノン、2-メトキシ-5-プロペニルヒドロキノン、2,3-ジメトキシヒドロキノン、2,5-ジメトキシヒドロキノン、2,6-ジメトキシヒドロキノン、フェノキシヒドロキノン、メルカプトヒドロキノン、アセチルヒドロキノン、ベンゾイルヒドロキノン、ヒドロキシメチルヒドロキノン、メチルヒドロキノン、2-メチル-6-エチルヒドロキノン、2-メチル-5-イソプロピルヒドロキノン、2-メチル-5-シクロヘキシルヒドロキノン、2,3-ジメチルヒドロキノン、2,5-ジメチルヒドロキノン、2,6-ジメチルヒドロキノン、トリメチルヒドロキノン、テトラメチルヒドロキノン、エチルヒドロキノン、2,6-ジエチルヒドロキノン、ビニルヒドロキノン、5-エトキシレゾルシノール、2-メチルレゾルシノール、4-メチルレゾルシノール、5-メチルレゾルシノール、2-エチルレゾルシノール、4-エチルレゾルシノール、5-エチルレゾルシノール、2-n-プロピルレゾルシノール、4-n-プロピルレゾルシノール、5-n-プロピルレゾルシノール、2-2-プロペニルレゾルシノール、4-2-プロペニルレゾルシノール、4-1-メチルエテニルレゾルシノール、2-n-ブチルレゾルシノール、4-n-ブチルレゾルシノール、5-n-ブチルレゾルシノール、5-sec-ブチルレゾルシノール、4-tert-ブチルレゾルシノール、2-n-ペンチルレゾルシノール、4-n-ペンチルレゾルシノール、5-n-ペンチルレゾルシノール、4-1-メチルブチルレゾルシノール、5-2-メチル-1-エチルプロピルレゾルシノール、2-n-ヘキシルレゾルシノール、4-n-ヘキシルレゾルシノール、5-n-ヘキシルレゾルシノール、4-4-メチルペンチルレゾルシノール、5-4-メチルペンチルレゾルシノール、5-1,1-ジメチルブチルレゾルシノール、5-1,2-ジメチルブチルレゾルシノール、5-1-メチル-1-ペンテニルレゾルシノール、4-シクロヘキシルレゾルシノール、4-フェニルレゾルシノール、4-ヘプチルレゾルシノール、5-ヘプチルレゾルシノール、5-1-メチルヘキシルレゾルシノール、4-フェニルメチルレゾルシノール、2-オクチルレゾルシノール、5-オクチルレゾルシノール、4-1-メチルヘプチルレゾルシノール、4-1,1,3,3-テトラメチルブチルレゾルシノール、4-2-フェネチルレゾルシノール、5-ノニルレゾルシノール、5-1-メチルオクチルレゾルシノール、5-1,1-ジメチルヘプチルレゾルシノール、5-1,2-ジメチルヘプチルレゾルシノール、5-1,2,4-トリメチルヘキシルレゾルシノール、4-デシルレゾルシノール、5-1-メチルノニルレゾルシノール、2,4-ジメチルレゾルシノール、2,5-ジメチルレゾルシノール、4,5-ジメチルレゾルシノール、4,6-ジメチルレゾルシノール、4-エチル-2-メチルレゾルシノール、5-エチル-2-メチルレゾルシノール、2-エチル-4-メチルレゾルシノール、5-エチル-4-メチルレゾルシノール、6-エチル-4-メチルレゾルシノール、5-エテニル-4-メチルレゾルシノール、2,4-ジメチルレゾルシノール、5-メチル-4-プロピルレゾルシノール、2-メチル-5-sec-ブチルレゾルシノール、4,6-ジイソプロピルレゾルシノール、4-エチル-6-ペンチルレゾルシノール、4,6-ジ-tert-ブチルレゾルシノール、2-メチル-4-ベンジルレゾルシノール、2,4,5-トリメチルレゾルシノール、2,4,6-トリメチルレゾルシノール、4,5,6-トリメチルレゾルシノール、4,6-ジメチル-5-sec-ブチルレゾルシノール、テトラメチルレゾルシノール、2-ヒドロキシエチルレゾルシノール、5-トリフルオロメチルレゾルシノール、n-プロピルヒドロキノン、イソプロピルヒドロキノン、1-プロペニルヒドロキノン、2-プロペニルヒドロキノン、2,5-ジイソプロピルヒドロキノン、4-ブチルヒドロキノン、4-ブチルヒドロキノン、2,3-ジtert-ブチルヒドロキノン、2,5-ジtert-ブチルヒドロキノン、2,6-ジtert-ブチルヒドロキノン、2-メチル-2-プロペニルヒドロキノン、ヘキシルヒドロキノン、4-メチルペンチルヒドロキノン、シクロヘキシルヒドロキノン、4-フェニルメチルヒドロキノン、オクチルヒドロキノン、2,2’-メチリデンビスフェノール、3,3’-メチリデンビスフェノール、4,4’-メチリデンビスフェノール、2,2’-メチリデンビス4-メチルフェノール、2,2’-メチリデンビス5-メチルフェノール、2,2’-メチリデンビス6-メチルフェノール、4,4’-メチリデン2-メチルフェノール、4,4’-メチリデン3-メチルフェノール、2,2’-メチリデンビス4,6-ジメチルフェノール、2,2’-メチリデンビス3,5-ジメチルフェノール、4,4’-メチリデンビス2,6-ジメチルフェノール、3,3’-メチリデンビス2,4,6-トリメチルフェノール、2,2’-メチリデンビス4-プロピルフェノール、4,4’-メチリデンビス2-プロピルフェノール、4,4’-メチリデンビス2-メチル-6-エチルフェノール、2,2’-メチリデンビス3,4,5,6-テトラメチルフェノール、4,4’-メチリデンビス2,3,5,6-テトラメチルフェノール、2,2’-メチリデンビス4-tert-ブチルフェノール、4,4’-メチリデンビス2-メチル-5-イソプロピルフェノール、4,4’-メチリデンビス3-メチル-6-イソプロピルフェノール、4,4’-メチリデンビス5-メチル-6-イソプロピルフェノール、2,2’-メチリデンビス4-tert-ブチル-6-メチルフェノール、2,2’-メチリデンビス6-tert-ブチル-4-メチルフェノール、4,4’-メチリデンビス4-tert-ブチル-6-メチルフェノール、4,4’-メチリデンビス2-tert-ブチル-5-メチルフェノール、2,2’-メチリデンビス、2,2’-メチリデンビス6-tert-ブチル-4-メチルフェノール、2,2’-メチリデンビス4-1,1,3,3-テトラメチルブチルフェノール、2,2’-メチリデンビス4,6-ジ-tert-ブチルフェノール、2,2’-メチリデンビス4,6-tert-ブチルフェノール、4,4’-メチリデンビス2,6-tert-ブチルフェノール、4,4’-メチリデンビス3,5-ジ-tert-ブチルフェノール、2,2’-メチリデンビス4-クロロフェノール、4,4’-メチリデンビス2-クロロフェノール、2,2’-メチリデンビス4-ブロモフェノール、2,2’-メチリデンビス4,6-ジクロロフェノール、2,2’-メチリデンビス4,5-ジクロロフェノール、3,3’-メチリデンビス4,5-ジクロロフェノール、4,4’-メチリデンビス2,5-ジクロロフェノール、4,4’-メチリデンビス2,6-ジクロロフェノール、2,2’-メチリデンビス4,6-ジブロモフェノール、4,4’-メチリデンビス2,6-ジブロモフェノール、2,2’-メチリデンビス3,4,6-トリクロロフェノール、3,3’-メチリデンビス2,4,6-トリクロロフェノール、2,2’-メチリデンビス6-ブロモ-4-クロロフェノール、2,2’-メチリデンビス4-ブロモ-6-ニトロフェノール、2,2’-メチリデンビス6-クロロ-4-ニトロフェノール、2,2’-メチリデンビス4-ニトロフェノール、4,4’-メチリデンビス2-ニトロフェノール、2,2’-メチリデンビス4,6-ジニトロフェノール、3,3’-メチリデンビス6-メトキシフェノール、4,4’-メチリデンビス2-メトキシフェノール、2,2’-メチリデンビス4-クロロ-6-メチルフェノール、2,2’-メチリデンビス6-クロロ-4-メチルフェノール、4,4’-メチリデンビス2-クロロ-6-メチルフェノール、2,2’-メチリデンビス6-ブロモ-4-メチルフェノール、4,4’-メチリデンビス6-ブロモ-2-メチルフェノール、2,2’-メチリデンビス4-クロロ-3,5-ジメチルフェノール、2,2’-メチリデンビス3-クロロ-4,6-ジメチルフェノール、2,2’-メチリデンビス6-ブロモ-4,5-ジメチルフェノール、4,4’-メチリデンビス2-クロロ-3,5,6-トリメチルフェノール、2,2’-メチリデンビス4-クロロ-6-イソプロピルフェノール、2,2’-メチリデンビス6-クロロ-4-trert-ブチルフェノール、2,2’-メチリデンビス4-クロロ-3-メチル-6-イソプロピルフェノール、2,2’-メチリデンビス4-クロロ-6-tert-ブチル-3-メチルフェノール、2,2’-メチリデンビス4,6-ジクロロ-3-メチルフェノール、2,2’-メチリデンビス6-ニトロ-4-tert-ブチルフェノール、4,4’-イソプロピリデンビスフェノール、2,2’-イソプロピリデンビス5-メチルフェノール、4,4’-イソプロピリデンビス2-メチルフェノール、4,4’-イソプロピリデンビス2-シクロヘキシルフェノール、4,4’-イソプロピリデンビス2,6-ジブロモフェノール、4,4’-イソプロピリデンビス2-ニトロフェノール、4,4’-イソプロピリデンビス2,6-ジニトロフェノール、4,4’-ブタンジイルビス2-メチルフェノール、4,4’-ブチリデンビスフェノール、2,2’-ブチリデンビス6-tert-ブチル-4-メチルフェノール、4,4’-ブチリデンビス6-tert-ブチル-2-メチルフェノール、4,4’-sec-ブチリデンビスフェノール、4,4’-sec-ブチリデンビス3-メチルフェノール、2,2’-sec-ブチリデンビス3-メチル-6-イソプロピルフェノール、2,2’-sec-ブチリデンビス6-tert-ブチル-4-メチルフェノール、4,4’-イソブチリデンビスフェノール、4,4’-イソブチリデンビス6-tert-ブチル-4-メチルフェノール、4,4’-1,3-シクロヘキサンジイルビスフェノール、4,4’-シクロヘキシリデンビスフェノール、4,4’-シクロヘキシリデンビス2-クロロフェノール、4,4’-シクロヘキシリデンビス2,6-ジクロロフェノール、2,2’-チオビスフェノール、4,4’-チオビスフェノール、4,4’-チオビス2-メチルフェノール、2,2’-チオビス4,5-ジメチルフェノール、2,2’-チオビス4,6-ジメチルフェノール、4,4’-チオビス2,6-ジメチルフェノール、2,2’-チオビス6-tertブチル-4-メチルフェノール、4,4’-チオビス2-tert-ブチル-5-メチルフェノール、2,2’-チオビス4-フルオロフェノール、2,2’-チオビス4-クロロフェノール、4,4’-チオビス3-クロロフェノール、2,2’-チオビス4-クロロ-5-メチルフェノール、2,2’-チオビス4,6-ジクロロフェノール、4,4’-チオビス2-ブロモフェノール、2,2’-チオビス5-ニトロフェノール、4,4’-スルフィニルビスフェノール、4,4’-スルフィニルビス2-メチルフェノール、4,4’-スルフィニルビス2-tert-ブチル-5-メチルフェノール、4,4’-スルフィニルビス2-クロロフェノール、4,4’-スルフィニルビス4-クロロフェノール、2,2’-スルフィニルビス4,6-ジクロロフェノール、4,4’-スルフィニルビス2-ブロモフェノール、2,2’-スルホニルビスフェノール、4,4’-スルホニルビスフェノール、4,4’-スルホニルビス2-メチルフェノール、4,4’-スルホニルビス2,5-ジメチルフェノール、4,4’-スルホニルビス2-tert-ブチル-5-メチルフェノール、4,4’-スルホニルビス2-クロロフェノール、4,4’-スルホニルビス3-クロロフェノール、4,4’-スルホニルビス2-ブロモフェノール、4,4’-スルホニルビス2-ニトロフェノール、23’オキシビスフェノール、2,2’-エタンジイルジメルカプトビスフェノール、4,4’-メチリデンビスカテコール、4,4’-メチリデンビスレゾルシン、4,4’-エチリデンビスレゾルシン、2,2’-プロパンジイルビスレゾルシン、2,2’-ブタンジイルビスレゾルシン、2,2’-ペンタンジイルビスレゾルシン、2,2’-メチリデンビス6-クロロレゾルシン、2,2’-メチリデンビス4-クロロ-6-ニトロレゾルシン、4,4’-スルフィンビスレゾルシン、2,2’-エタンジイルビスヒドロキノン、4,4’-スルホニルビスヒドロキノン、2,6,2’-トリヒドロキシビフェニル、3,5,3’-トリヒドロキシビフェニル、3,4,4’-トリヒドロキシビフェニル、2,4,4’-トリヒドロキシジフェニルエーテル、2,4,4’-トリヒドロキシジフェニルメタン、1,1’-ビナフタレン-2,3,2’-トリオール、1,2,3-トリヒドロキシナフタレン、1,3,5-トリヒドロキシナフタレン、1,4,5-トリヒドロキシナフタレン、1,5,6-トリヒドロキシナフタレン、1,6,7-トリヒドロキシナフタレン、1,7,8-トリヒドロキシナフタレン、2,6,2’,6’-テトラヒドロキシビフェニル、3,5,3’,5’-テトラヒドロキシビフェニル、3,4,3’,4’-テトラヒドロキシビフェニル、2,4,2’,4’-テトラヒドロキシジフェニルエーテル、2,2’-ビス-2,4-ヒドロキシフェニルプロパン、2,4,2’,4’-テトラヒドロキシジフェニルメタン、ビス-2,4-ヒドロキシフェニルメタン、ビス-2,6-ヒドロキシフェニルメタン、ビス-2,4-ヒドロキシ-2,6-ジメチル-3-メトキシフェニルメタン、1,1-ビス-2,4-ヒドロキシフェニルエタン、1,1-ビス-2,4-ヒドロキシフェニルシクロヘキサン、1,2-ビス-2,4-ヒドロキシフェニルエタン、1,1-ビス-4,6-ヒドロキシ-2-クロロフェニルエタン、1,1’-ビナフタレン-2,3,2’,3’-テトラオール、1,2,3,4-テトラヒドロキシナフタレン等が挙げられる。この内でも、2,2’-ビス4-ヒドロキシフェニルプロパン[ビスフェノールA]が特に好ましく、その他、主鎖中にアルキレン鎖を含まない剛直な分子構造を持つ全芳香族水酸基含有化合物、例えば、ビフェノール類、ビナフタレンジオール類、ジヒドロキシナフタレン類、ジヒドロキシフルオレン類、ジヒドロキシオキソフルオレン類、カテコール類、レゾルシノール類、ヒドロキノン類等が好ましく使用される。芳香族多価カルボン酸としては、2価、3価、4価等の各種公知の芳香族多価カルボン酸を使用することができる。例えば、フタル酸、フタル酸ジメチル、フタル酸ジフェニル、イソフタル酸、イソフタル酸ジメチル、イソフタル酸ジシアノメチル、イソフタル酸ジフェニル、イソフタル酸ジ2,4-ジニトロフェニル、イソフタル酸1,1-ジオキソベンゾチオフェン-3-イル、イソフタル酸ジ3-ベンゾイソオキサゾリル、イソフタル酸ジ2-ベンゾチアゾリル、イソフタル酸1-ベンゾトリアゾリル、ジチオイソフタル酸S,S’-ジプロピル、ジチオイソフタル酸S,S’-ジp-ニトロフェニル、ジチオイソフタル酸S,S’-ジ2-ベンゾオキサゾリル、ジチオイソフタル酸S,S’-ジ2-ベンゾチアゾリル、4-メチルイソフタル酸、イソフタル酸ジメチル、5-メチルイソフタル酸、5-メチルイソフタル酸ジメチル、4,5-ジメチルイソフタル酸、4,6-ジメチルイソフタル酸、4-クロロイソフタル酸、4-クロロイソフタル酸ジメチル、5-クロロイソフタル酸、5-クロロイソフタル酸ジメチル、4,6-ジクロロイソフタル酸、4,6-ジクロロイソフタル酸ジメチル、4-ブロモイソフタル酸、4,6-ジブロモイソフタル酸、4,6-ジブロモイソフタル酸ジメチル、テレフタル酸、テレフタル酸ジメチル、テレフタル酸ジシアノメチル、テレフタル酸ジフェニル、テレフタル酸ジ3-ベンゾイソオキサゾリル、テレフタル酸ジ2-ベンゾチアゾリル、2-メチルテレフタル酸、2-メチルテレフタル酸ジメチル、2,5-ジメチルテレフタル酸、2,6-ジメチルテレフタル酸、2,6-ジメチルテレフタル酸ジメチル、2-クロロテレフタル酸、2-クロロテレフタル酸ジメチル、2,5-ジクロロテレフタル酸、2,5-ジクロロテレフタル酸ジメチル、テトラクロロテレフタル酸、テトラクロロテレフタル酸ジメチル、2-ブロモテレフタル酸、2-ブロモテレフタル酸ジメチル、2,5-ジブロモテレフタル酸、2,5-ジブロモテレフタル酸ジエチル、2,2’-ジフェニルジカルボン酸、3,3’-ジフェニルジカルボン酸、3,4’-ジフェニルジカルボン酸、4,4’-ジフェニルジカルボン酸、3,4’-ジカルボキシジフェニルエーテル、4,4’-ジカルボキシジフェニルエーテル、1,2-ナフタレンジカルボン酸、1,2-ナフタレンジカルボン酸ジメチル、1,3-ナフタレンジカルボン酸、1,4-ナフタレンジカルボン酸、1,4-ナフタレンジカルボン酸ジメチル、1,5-ナフタレンジカルボン酸、1,5-ナフタレンジカルボン酸ジメチル、1,6-ナフタレンジカルボン酸、1,6-ナフタレンジカルボン酸ジメチル、1,6-ナフタレンジカルボン酸ジフェニル、1,7-ナフタレンジカルボン酸、1,7-ナフタレンジカルボン酸ジメチル、1,8-ナフタレンジカルボン酸、1,8-ナフタレンジカルボン酸ジメチル、1,8-ナフタレンジカルボン酸ジフェニル、2,3-ナフタレンジカルボン酸、2,3-ナフタレンジカルボン酸ジメチル、2,3-ナフタレンジカルボン酸ジフェニル、2,6-ナフタレンジカルボン酸、2,6-ナフタレンジカルボン酸ジメチル、2,6-ナフタレンジカルボン酸ジフェニル、2,7-ナフタレンジカルボン酸、2,7-ナフタレンジカルボン酸ジフェニル、1,2-9-オキソフルオレンジカルボン酸、1,2-9-オキソフルオレンジカルボン酸ジメチル、1,5-9-オキソフルオレンジカルボン酸ジメチル、1,6-9-オキソフルオレンジカルボン酸、1,6-9-オキソフルオレンジカルボン酸ジメチル、1,7-9-オキソフルオレンジカルボン酸、1,7-9-オキソフルオレンジカルボン酸ジメチル、2,3-9-オキソフルオレンジカルボン酸、2,3-9-オキソフルオレンジカルボン酸ジメチル、2,7-9-オキソフルオレンジカルボン酸、2,7-9-オキソフルオレンジカルボン酸ジメチル、1,4-アントラセンジカルボン酸、1,5-アントラセンジカルボン酸、1,5-アントラセンジカルボン酸ジエチル、1,8-アントラセンジカルボン酸、1,9-アントラセンジカルボン酸、2,3-アントラセンジカルボン酸、9,10-アントラセンジカルボン酸、9,10-アントラセンジカルボン酸ジメチル、1,2-アントラキノンジカルボン酸、1,2-アントラキノンジカルボン酸ジメチル、1,3-1,2-アントラキノンジカルボン酸、1,4-アントラキノンジカルボン酸、1,5-アントラキノンジカルボン酸、1,5-アントラキノンジカルボン酸ジメチル、1,5-アントラキノンジカルボン酸ジフェニル、1,6-アントラキノンジカルボン酸、1,7-アントラキノンジカルボン酸、1,8-アントラキノンジカルボン酸、2,3-アントラキノンジカルボン酸、2,7-アントラキノンジカルボン酸、2,3-ビフェニルジカルボン酸、2,3-ビフェニルジカルボン酸ジメチル、2,5-ビフェニルジカルボン酸、2,6-ビフェニルジカルボン酸、3,4-ビフェニルジカルボン酸、3,4-ビフェニルジカルボン酸ジメチル、3,4-ビフェニルジカルボン酸、3,4-ビフェニルジカルボン酸ジメチル、3,4-ビフェニルジカルボン酸,2,2’-ビフェニルジカルボン酸、2,2’-ビフェニルジカルボン酸ジメチル、2,2’-ビフェニルジカルボン酸ジフェニル、2,4’-ビフェニルジカルボン酸、2,4’-ビフェニルジカルボン酸ジメチル、3,3’-ビフェニルジカルボン酸、3,3’-ビフェニルジカルボン酸ジメチル、3,4’-ビフェニルジカルボン酸、3,4’-ビフェニルジカルボン酸ジメチル、4,4’-ビフェニルジカルボン酸、4,4’-ビフェニルジカルボン酸ジメチル、4,4’-ビフェニルジカルボン酸ジフェニル、1,5-ビフェニレンジカルボン酸、1,5-ビフェニレンジカルボン酸ジメチル、1,8-ビフェニレンジカルボン酸、1,8-ビフェニレンジカルボン酸ジメチル、2,6-ビフェニレンジカルボン酸、2,6-ビフェニレンジカルボン酸ジメチル、2,7-ビフェニレンジカルボン酸、2,7-ビフェニレンジカルボン酸ジメチル、2,2’-ジメチル4,4’-ビフェニルジカルボン酸、2,2’-ジメチル4,4’-ビフェニルジカルボン酸ジエチル、4,4’’-p-テルフェニルジカルボン、4,4’’’-p-クアテルフェニルジカルボン酸ジメチル、4,4’’’-p-クアテルフェニルジカルボン酸、2,2’-メチレン二安息香酸、2,2’-メチレン二安息香酸ジメチル、2,4’-メチレン二安息香酸、2,4’-メチレン二安息香酸ジメチル、3,3’-メチレン二安息香酸、4,4’-メチレン二安息香酸、4,4’-メチレン二安息香酸ジメチル、4,4’-イソプロピリデン二安息香酸、2,2’-ビベンジルジカルボン酸、2,2’-ベンジルジカルボン酸ジメチル、3,3’-ビベンジルジカルボン酸ジメチル、4,4’-ビベンジルジカルボン酸、4,4’-ビベンジルジカルボン酸ジメチル、2,2’-trans-スチルベンジカルボン酸、2,2’-trans-スチルベンジカルボン酸ジメチル、2,2’-trans-スチルベンジカルボン酸ジフェニル、2,4’-trans-スチルベンジカルボン酸、4,4’-trans-スチルベンジカルボン酸、4,4’-trans-スチルベンジカルボン酸、2,4’-trans-スチルベンジカルボン酸、4,4’-trans-スチルベンジカルボン酸、4,4’-trans-スチルベンジカルボン酸ジメチル、2,2’-トランジカルボン酸、2,2’-トランジカルボン酸ジメチル、2,4’-トランジカルボン酸、4,4’-トランジカルボン酸、4,4’-トランジカルボン酸ジメチル、プソイド-p-ジカルボキシ[2,2]パラシクロファン、4,4’-カルボニル二安息香酸、3,3’-オキシ二安息香酸、4,4’-オキシ二安息香酸、4,4’-オキシ二安息香酸ジメチル、4,4’-オキシ二安息香酸ジフェニル、4,4’-チオ二安息香酸、4,4’-スルホニル二安息香酸、4,4’-スルホニル二安息香酸ジメチル、3,3’-ジチオ二安息香酸、4,4’-ジチオ二安息香酸、4,4’-ジチオ二安息香酸ジエチル、2,2’-3,3’-ジチオ二安息香酸、2,2’-アゾベンゼンジカルボン酸、2,2’-アゾベンゼンジカルボン酸ジメチル、3,3’-アゾベンゼンジカルボン酸、3,3’-アゾベンゼンジカルボン酸ジメチル、4,4’-アゾベンゼンジカルボン酸、4,4’-アゾベンゼンジカルボン酸ジメチル、ホモフタル酸、ホモフタル酸ジメチル、ホモイソフタル酸、ホモイソフタル酸ジメチル、ホモテレフタル酸、ホモテレフタル酸ジメチル、o-フェニレン二酢酸、o-フェニレン二酢酸ジエチル、m-フェニレン二酢酸、m-フェニレン二酢酸ジエチル、p-フェニレン二酢酸、p-フェニレン二酢酸ジエチル、3,3’-o-フェニレンジプロピオン酸、3,3’-o-フェニレンジプロピオン酸ジエチル、3,3’-m-フェニレンジプロピオン酸、3,3’-m-フェニレンジプロピオン酸ジエチル、3,3’-p-フェニレンジプロピオン酸、3,3’-p-フェニレンジプロピオン酸ジエチル、2-カルボキシ桂皮酸、3-カルボキシ桂皮酸、4-カルボキシ桂皮酸、4-カルボキシ桂皮酸ジエチル、3t,3’t-o-フェニレンジアクリル酸、3t,3’t-o-フェニレンジアクリル酸ジメチル、3t,3’t-m-フェニレンジアクリル酸、3t,3’t-m-フェニレンジアクリル酸ジメチル、3t,3’t-p-フェニレンジアクリル酸、3t,3’t-p-フェニレンジアクリル酸ジメチル、m-フェニレンプロピオール酸、m-フェニレンプロピオール酸ジメチル、1,4-ナフタレン二酢酸、1,5-ナフタレン二酢酸、1,5-ナフタレン二酢酸ジメチル、3,3’-1,4-ナフタレンジプロピオン酸、3,3’-1,4-ナフタレンジプロピオン酸ジエチル、4,4’-ビフェニル二酢酸、4,4’-ビフェニル二酢酸ジエチル、3,3’-4,4’-ビフェニルジプロピオン酸、3,3’-[4,4’-メチレンジ-p-フェニレン]ジプロピオン酸、4,4’-ビベンジル二酪酸、3,3’-4,4’-ビベンジルジプロピオン酸、4,4’-二酪酸、3,3’-[4,4’-オキシジ-p-フェニレン]ジプロピオン酸、3,3’-[4,4’-オキシジ-p-フェニレン]二酪酸、ジフェニルスルホンジカルボン酸、1,4-シクロヘキサンジカルボン酸、2,3-フランジカルボン酸、2,3-フランジカルボン酸ジメチル、2,4-フランジカルボン酸、2,4-フランジカルボン酸ジメチル、2,5-フランジカルボン酸、2,5-フランジカルボン酸ジメチル、2,5-フランジカルボン酸ジフェニル、3,4-フランジカルボン酸、3,4-フランジカルボン酸ジメチル、3,4-ジフェニル-2,5-フランジカルボン酸、3,4-ジフェニル-2,5-フランジカルボン酸ジメチル、3,3’-2,5-フランジプロピオン酸、3,3’-2,5-フランジプロピオン酸ジメチル、2,5-cis-テトラヒドロフランジカルボン酸、2,5-cis-テトラヒドロフランジカルボン酸ジメチル、3,3’-2,5-cis-テトラヒドロフランジプロピオン酸、3,3’-2,5-cis-テトラヒドロフランジプロピオン酸ジエチル、2,3-チオフェンジカルボン酸、2,3-チオフェンジカルボン酸ジメチル、2,4-チオフェンジカルボン酸、2,4-チオフェンジカルボン酸ジメチル、2,5-チオフェンジカルボン酸、2,5-チオフェンジカルボン酸ジメチル、2,5-チオフェンジカルボン酸ジフェニル、3,4-チオフェンジカルボン酸、3,4-チオフェンジカルボン酸ジメチル、3,4-ジフェニル-2,5-チオフェンジカルボン酸、3,4-ジフェニル-2,5-チオフェンジカルボン酸ジメチル、2,5-チオフェン二酢酸、3,3’-2,5-チオフェンジプロピオン酸、3,3’-2,5-チオフェンジプロピオン酸ジエチル、2,5-cis-テトラヒドロチオフェンジカルボン酸、2,5-cis-テトラヒドロチオフェンジカルボン酸ジエチル、3,4-cis-テトラヒドロチオフェンジカルボン酸、3,4-cis-テトラヒドロチオフェンジカルボン酸ジメチル、1,1-ジオキソ-2,5-cis-テトラヒドロチオフェンジカルボン酸、1,1-ジオキソ-2,5-cis-テトラヒドロチオフェンジカルボン酸ジエチル、2,6-4H-ピランジカルボン酸、4-オキソ-2,6-4H-ピランジカルボン酸、4-オキソ-2,6-4H-ピランジカルボン酸ジエチル、2,6-cis-テトラヒドロピランジカルボン酸、2,6-cis-テトラヒドロピランジカルボン酸ジメチル、2,6-cis-テトラヒドロチオピランジカルボン酸、2,6-cis-テトラヒドロチオピランジカルボン酸ジメチル、1,1-ジオキソ-2,6-cis-テトラヒドロチオピランジカルボン酸、1,1-ジオキソ-2,6-cis-テトラヒドロチオピランジカルボン酸ジメチル、2,8-ジベンゾフランジカルボン酸、2,8-ジベンゾフランジカルボン酸ジメチル、3,7-ジベンゾフランジカルボン酸、3,7-ジベンゾフランジカルボン酸ジメチル、4,6-ジベンゾフランジカルボン酸、4,6-ジベンゾフランジカルボン酸ジメチル、2,8-ジベンゾチオフェンジカルボン酸、5,5-ジオキソ-2,8-ジベンゾチオフェンジカルボン酸、9-オキソ-1,8-キサンテンジカルボン酸、9-オキソ-2,7-キサンテンジカルボン酸、9-オキソ-2,7-キサンテンジカルボン酸ジメチル、1,6-ジベンゾ[1,4]ジオキシンジカルボン酸、1,6-ジベンゾ[1,4]ジオキシンジカルボン酸ジメチル、2,7-ジベンゾ[1,4]ジオキシンジカルボン酸、2,7-ジベンゾ[1,4]ジオキシンジカルボン酸ジメチル、2,8-ジベンゾ[1,4]ジオキシンジカルボン酸、2,8-ジベンゾ[1,4]ジオキシンジカルボン酸ジメチル、1,6-フェノキサチインジカルボン酸、4,6-フェノキサチインジカルボン酸、4,6-フェノキサチインジカルボン酸ジメチル、10,10-ジオキソ-1,6-フェノキサインジカルボン酸、10,10-ジオキソ-1,6-フェノキサインジカルボン酸ジメチル、10,10-ジオキソ-1,9-フェノキサインジカルボン酸、10,10-ジオキソ-1,9-フェノキサインジカルボン酸ジメチル、10,10-ジオキソ-2,8-フェノキサインジカルボン酸、10,10-ジオキソ-2,8-フェノキサインジカルボン酸ジメチル、10,10-ジオキソ-4,6-フェノキサインジカルボン酸、2,7-チアントレンジカルボン酸、2,7-チアントレンジカルボン酸ジメチル、10,10-ジオキソ-1,9-チアントレンジカルボン酸、5,5,10,10-テトラオキソ-2,7-チアントレンジカルボン酸、5,5,10,10-テトラオキソ-2,7-チアントレンジカルボン酸ジメチル、10-オキソ-10-フェニル-2,8-フェノキサホスフィンジカルボン酸、9-オキサビシクロ[3,3,1]ノナン-2,6-ジカルボン酸ジメチル、9-オキサビシクロ[3,3,1]ノナン-2,6-ジカルボン酸ジフェニル、2,4,6,8-テトラオキサスピロ[5,5]ウンデカン-3,9-ジカルボン酸、2,4,6,8-テトラオキサスピロ[5,5]ウンデカン-3,9-ジカルボン酸ジメチル、2,4,6,8-テトラオキサスピロ[5,5]ウンデカン-3,9-二酢酸、2,4,6,8-テトラオキサスピロ[5,5]ウンデカン-3,9-二酢酸ジエチル、2,3-ピロ-ルジカルボン酸、2,3-ピロ-ルジカルボン酸ジメチル、2,4-ピロ-ルジカルボン酸、2,4-ピロ-ルジカルボン酸ジメチル、2,5-ピロ-ルジカルボン酸、2,5-ピロ-ルジカルボン酸ジメチル、1-メチル-2,5-ピロ-ルジカルボン酸、1-メチル-2,5-ピロ-ルジカルボン酸ジメチル、1-フェニル-2,5-ピロ-ルジカルボン酸、1-フェニル-2,5-ピロ-ルジカルボン酸ジメチル、3,4-ピロ-ルジカルボン酸、3,4-ピロ-ルジカルボン酸ジメチル、1-メチル-3,4-ピロ-ルジカルボン酸、1-メチル-3,4-ピロールジカルボン酸ジエチル、1-フェニル-3,4-ピロ-ルジカルボン酸、1-フェニル-3,4-ピロ-ルジカルボン酸ジエチル、3,5-ジメチル-2,4-ピロ-ルジカルボン酸ジエチル、2,5-ジメチル-3,4-ピロ-ルジカルボン酸、2,5-ジメチル-3,4-ピロ-ルジカルボン酸ジエチル、1,2,5-トリメチル-3,4-ピロ-ルジカルボン酸、1,2,5-トリメチル-3,4-ピロ-ルジカルボン酸ジエチル1-メチル-2,5-ピロール二酢酸、1-メチル-2,5-ピロール二酢酸ジメチル、3,3’-2,5-ピロールジプロピオン酸ジメチル、3,3’-1-メチル-2,5-ピロールジプロピオン酸、3,3’-1-メチル-2,5-ピロールジプロピオン酸ジメチル、3,3’-1-フェニル-2,5-ピロールジプロピオン酸ジエチル、1-メチル-2,5-cis-ピロリジンジカルボン酸ジエチル、1-フェニル-2,5-cis-ピロリジンジカルボン酸ジエチル、1-メチル-2,5-ピロリジン二酢酸ジエチル、3,3’-1-メチル-2,5-ピロリジンジプロピオン酸、3,3’-1-メチル-2,5-ピロリジンジプロピオン酸ジエチル、2,5-インドールジカルボン酸ジエチル、2,6-インドールジカルボン酸、2,6-インドールジカルボン酸ジエチル、9-メチル-1,8-カルバゾールジカルボン酸、2,6-カルバゾールジカルボン酸、2,6-カルバゾールジカルボン酸ジエチル、3,6-カルバゾールジカルボン酸、3,6-カルバゾールジカルボン酸ジエチル、9-メチル-3,6-カルバゾールジカルボン酸、9-メチル-3,6-カルバゾールジカルボン酸ジエチル、3,4-ピラゾールジカルボン酸、3,4-ピラゾールジカルボン酸ジメチル、2-メチル-3,4-ピラゾールジカルボン酸、1-フェニル-3,4-ピラゾールジカルボン酸、1-フェニル-3,4-ピラゾールジカルボン酸ジメチル、2-フェニル-3,4-ピラゾールジカルボン酸、2-フェニル-3,4-ピラゾールジカルボン酸ジメチル、3,5-ピラゾールジカルボン酸、3,5-ピラゾールジカルボン酸ジメチル、1-メチル-3,5-ピラゾールジカルボン酸、1-メチル-3,5-ピラゾールジカルボン酸ジメチル、1フェニル-3,5-ピラゾールジカルボン酸、1フェニル-3,5-ピラゾールジカルボン酸ジメチル、4,5-イミダゾールジカルボン酸、4,5-イミダゾールジカルボン酸ジフェニル、1-メチル-4,5-イミダゾールジカルボン酸、1-メチル-4,5-イミダゾールジカルボン酸ジメチル、1-フェニル-4,5-イミダゾールジカルボン酸、1-フェニル-4,5-イミダゾールジカルボン酸ジエチル、23‐ピリジンジカルボン酸、23‐ピリジンジカルボン酸ジメチル、2,3-ピリジンジカルボン酸ジフェニル、2,4-ピリジンジカルボン酸、2,4-ピリジンジカルボン酸ジメチル、2,4-ピリジンジカルボン酸ジフェニル、2,5-ピリジンジカルボン酸、2,5-ピリジンジカルボン酸ジメチル、2,5-ピリジンジカルボン酸ジフェニル、2,6-ピリジンジカルボン酸、2,6-ピリジンジカルボン酸ジメチル、2,6-ピリジンジカルボン酸ジフェニル、3,4-ピリジンジカルボン酸、3,4-ピリジンジカルボン酸ジメチル、3,5-ピリジンジカルボン酸、3,5-ピリジンジカルボン酸ジフェニル、2,6-ジメチル-3,5-ピリジンジカルボン酸、2,4,6-トリメチル-3,5-ピリジンジカルボン酸、2,5-ピペリジンジカルボン酸ジメチル、2,3-ピペリジンジカルボン酸ジエチル、2,6-cis-ピペリジンジカルボン酸、2,6-cis-ピペリジンジカルボン酸ジメチル、1-メチル-2,6-cis-ピペリジンジカルボン酸、1-メチル-2,6-cis-ピペリジンジカルボン酸ジメチル、3,5-ピペリジンジカルボン酸ジエチル、2,6-cis-ピペリジン二酢酸、1-メチル-2,6-cis-ピペリジン二酢酸、1-メチル-2,6-cis-ピペリジン二酢酸ジエチル、2,3-キノリンジカルボン酸、2,3-キノリンジカルボン酸ジメチル、2,4-キノリンジカルボン酸、2,4-キノリンジカルボン酸ジメチル、2,6-キノリンジカルボン酸、3,7-キノリンジカルボン酸、4,8-キノリンジカルボン酸、4,8-キノリンジカルボン酸ジメチル、5,6-キノリンジカルボン酸、5,6-キノリンジカルボン酸ジメチル、5,8-キノリンジカルボン酸、6,7-キノリンジカルボン酸、6,7-キノリンジカルボン酸ジメチル、6,8-キノリンジカルボン酸、7,8-キノリンジカルボン酸、2,2’-ビピリジン-4,4’-ジカルボン酸、2,2’-ビピリジン-4,4’-ジカルボン酸ジメチル、2,2’-ビピリジン-5,5’-ジカルボン酸、2,2’-ビピリジン-5,5’-ジカルボン酸ジメチル、2,2’-ビピリジン-6,6’-ジカルボン酸、3,3’-ビピリジン-2,2’-ジカルボン酸ジメチル、4,5-ピリダジンジカルボン酸、4,5-ピリミジンジカルボン酸、4,6-ピリミジンジカルボン酸、2,3-ピラジンジカルボン酸、2,3-ピラジンジカルボン酸ジメチル、2,5-ピラジンジカルボン酸、2,5-ピラジンジカルボン酸ジメチル、2,5-ピラジンジカルボン酸ジフェニル、2,6-ピラジンジカルボン酸、2,6-ピラジンジカルボン酸ジメチル、1,4-ピペラジン二酢酸ジメチル、3,3’-1,4-ピペラジンジプロピオン酸ジメチル、1,6-フェナジンジカルボン酸、1,6-フェナジンジカルボン酸ジメチル等が挙げられる。この内、主鎖中にアルキレン鎖を含まない剛直な分子構造からなる全芳香族多価カルボン酸、例えば、フタル酸類、テレフタル酸類、イソフタル酸類、ビフェニルジカルボン酸類、ナフタレンジカルボン酸類、オキソフルオレンジカルボン酸類、アントラセンジカルボン酸類、アントラキノンジカルボン酸類、ビフェニレンジカルボン酸類、テルフェニルジカルボン酸類、クアテルフェニルジカルボン酸類、アゾベンゼンジカルボン酸類、フランジカルボン酸類、チオフェンジカルボン酸類、ピランジカルボン酸類、ジベンゾフランジカルボン酸類、ジベンゾチオフェンジカルボン酸類、キサンテンジカルボン酸類、ジベンゾ[1,4]ジオキシンジカルボン酸類、フェノキサチインジカルボン酸類、チアントレンジカルボン酸類、フェノキサホスフィンジカルボン酸類、ピロールジカルボン酸類、インドールジカルボン酸類、カルバゾールジカルボン酸類、ピラゾールジカルボン酸類、イミダゾールジカルボン酸類、ピリジンジカルボン酸類、キノリンジカルボン酸類、ビピリジンジカルボン酸類、ピリミジンジカルボン酸類、ピラジンジカルボン酸類、フェナジンジカルボン酸類等が挙げられる。また、上記の芳香族ジカルボン酸の酸ハロゲン化物又は酸無水物を使用することもできる。芳香族ジカルボン酸の酸ハロゲン化物としては、例えば、二塩化フタロイル、二塩化ナフトイル等が挙げられる。これらのうち、好ましくは二塩化フタロイル、例えば、二塩化イソフタロイル又は二塩化テレフタロイルが使用される。本発明の芳香族ポリエステルの製造方法により得られる芳香族ポリエステルは、その末端に、下記式I:-CO-RI式I中、Rは、脂肪族基、脂環族基、単環芳香族基、多環芳香族基、縮合芳香族基、複素環基、若しくはこれらの組み合わせから成る基であり、又はこれらの基の少なくとも一つの水素が、フッ素、塩素、臭素、ヨウ素、アルコキシル基、メルカプト基、スルフェナト基、スルフィナト基、スルホ基、アルコキシカルボニル基、アシル基、アルコキシスルフィニル基、アルキルチオカルボニル基、チオスルホ基、シアノ基、チオシアノ基、イソシアノ基、イソシアナト基、イソチオシアナト基又はニトロ基により置換されているところの基であるで示される構造を有する。式Iで示される構造としては、Rが、単環芳香族基、多環芳香族基、縮合芳香族基若しくは複素環基であり、又はこれらの基の少なくとも一つの水素が、フッ素、塩素、臭素、ヨウ素又はアルコキシル基により置換されているところの基である構造が好ましく、Rが、フェニル基、ナフチル基、アントラニル基、フェナントリル基又はこれらの基の一つの水素がフッ素、塩素、若しくはメトキシル基で置換されている基である構造がより好ましく、フェニル基、ナフチル基又はこれらの基の一つの水素がフッ素、塩素、若しくはメトキシル基で置換されている基である構造がより更に好ましく、Rが、フェニル基又はナフチル基である構造が更に好ましく、とりわけ、Rが、フェニル基である構造ベンゾイルオキシ基がこのましい。また、ポリエステル末端封止率は高ければ高いほどよく、90以上、好ましくは92以上、より好ましくは95以上、更に好ましくは99以上である。ポリエステル末端封止率が上記下限未満では、高温で成形した後の着色を十分に抑制することができない。ここで、ポリエステル末端封止率とは、芳香族ポリエステルの末端に存在する多価フェノール残基の数と式Iで示される構造の数との合計に対する式Iで示される構造の数のパーセンテージを示す。測定法及び算出法の詳細は下記の実施例に示されている。本発明の方法により得られる芳香族ポリエステルの重量平均分子量Mwの下限は、3,000、好ましくは5,000、より好ましくは10,000、更に好ましくは20,000、更により好ましくは25,000である。上限は1,000,000、好ましくは500,000、より好ましくは250,000、更に好ましくは100,000、更により好ましくは80,000、とりわけ好ましくは60,000である。上記下限未満では、光学材料としての用途に適していない。本発明の方法により得られる芳香族ポリエステルのメルトフローレートMFR、単位:g/10min、測定条件:320°C、10.0kg荷重の下限は、好ましくは15.0、より好ましくは30.0、更に好ましくは50.0、より更に好ましくは60.0である。メルトフローレート値は、高ければ高いほど成形容易になるので好ましい。従って、上限に特に制限はない。上記下限未満では、成形が困難となるため好ましくない。本発明の方法により得られる芳香族ポリエステルに含まれる多価フェノール残基、芳香族多価カルボン酸、その酸ハロゲン化物又は酸無水物の残基、及び式Iで示される構造は、芳香族ポリエステルを製造する際、多価フェノール、芳香族多価カルボン酸、その酸ハロゲン化物又は酸無水物及び下記の式IIで示される化合物を反応することにより得られる。多価フェノール及び、芳香族多価カルボン酸、その酸ハロゲン化物又は酸無水物はいずれも公知である。以下の実施例において、本発明を更に詳細に説明するが、本発明はこれら実施例により限定されるものではない。実施例芳香族ポリエステルの各性質は下記のようにして測定した。<重量平均分子量Mw>島津製作所製のGPCLC20AT型を使用して測定した。カラムとしてShodex製KF802、KF804、KF806の合計3本を直列に繋いだものを使用した。溶出溶媒として液体クロマトグラフィー用クロロホルムを使用した。標準物質として市販の分子量既知のポリスチレンを使用した。<吸光度Abs.>ヤマト科学株式会社製電気炉MuffleFurnaceFP21商標を使用して、試料を260°Cで1時間加熱処理した。該試料を200mg/5ミリリットルの濃度に吸光分析用クロロホルム[UVASOL商標、メルク社製]により溶解し、次いで、日本分光株式会社製UV分光光度計V-550商標を使用して、波長400nmにおける吸光度を測定した。<メルトフローレートMFR、g/10min>株式会社東洋精機製作所製メルトインデクサーF-W01商標を使用した。ここで、実施例1~4及び比較例1~2では、温度320°C、10.0kg荷重を標準として測定し、実施例5~9及び比較例3~4では、温度260°C、10.0kg荷重を標準として測定した。<ポリエステル末端封止率>ポリエステル末端封止率の測定に際して、日本電子株式会社製FT-NMR装置JNM-ECA500商標を使用した。ポリエステル末端封止率は、NMR分析において、芳香族ポリエステルに含まれるビスフェノールA残基のメチルプロトンのピーク21.75ppm付近、芳香族ポリエステルの末端に存在するビスフェノールA残基が有する水酸基に対してオルト位に存在する2個のプロトンのピーク16.73ppm付近、並びに、芳香族ポリエステル末端に存在するビスフェノールA残基が有する塩化ベンゾイル残基に存在する夫々2個のプロトンのピーク3エステル基に対してm-位3,5-位に存在するプロトン、7.50~7.53ppm及びピーク4エステル基に対してo-位2,6-位に存在するプロトン、8.16~8.18ppmを基準として算出した。ここで、ピーク2は、芳香族ポリエステルに含まれる全ビスフェノールA残基の指標として用いられ、ピーク1は、芳香族ポリエステル中に含まれる水酸基末端を持つビスフェノールA残基の指標として用いられ、そして、ピーク3及びピーク4は、芳香族ポリエステル中に含まれるベンゾイル基末端を持つビスフェノールA残基の指標として用いられた。ポリエステル末端封止率とは、上記のピーク3及びピーク4の面積比の合計を、上記のピーク3及びピーク4の面積比とピーク1の面積比との合計で割った値を百分率で示したものである。よりよい理解のために、ポリエステル末端封止率の算出方法を、実施例1及び比較例2において製造された芳香族ポリエステルのNMRチャート夫々、図1、並びに図2及び3に基づいて説明する。比較例2図2及び3において、1.75ppm付近に認められるピーク2の面積比は6.0であり、6.73ppm付近に認められるピーク1の面積比は0.01675であり、かつ7.50~7.53ppmに認められるピーク3及び8.16~8.18ppmに認められるピーク4の面積比は夫々0.09816及び0.09672である。全ビスフェノールA残基を1とすると、ピーク1の面積比から、水酸基末端を持つビスフェノールA残基の数は、0.008375個0.01675/2となる。一方、ピーク3及びピーク4の面積比から、ベンゾイル基末端を持つビスフェノールA残基の数表1中、BC取込量比として示したは、0.04872個[0.098160.09672/4]となる。これらの結果から、末端封止率は85.3[0.04872×100/0.048720.008375]と算出された。実施例1図1において、1.75ppm付近に認められるピーク2の面積比は6.0であり図示せず、6.73ppm付近に認められるピーク1の面積比は0.00415であり、かつ7.50~7.53ppmに認められるピーク3及び8.16~8.18ppmに認められるピーク4の面積比は夫々0.10648及び0.13454である。全ビスフェノールA残基を1とすると、ピーク1の面積比から、水酸基末端を持つビスフェノールA残基の数は、0.002075個0.00415/2となる。一方、ピーク3及びピーク4の面積比から、ベンゾイル基末端を持つビスフェノールA残基の数表1中、BC取込量比として示したは、0.060255個[0.106480.13454/4]となる。これらの結果から、末端封止率は96.7[0.060225×100/0.0602250.002075]と算出された。<耐熱劣化性>上記の吸光度Abs.測定の結果、吸光度0.05未満を耐熱劣化性良好Gと評価し、吸光度0.05以上を耐熱劣化性不良Bと評価した。[芳香族ポリエステルIの調製]攪拌装置を備えた反応容器を用意し、該反応容器内を窒素ガスで置換した。次いで、該反応容器中に水4.4リットルを入れ、更に、2,2-ビス4-ヒドロキシフェニルプロパン[ビスフェノールA]346グラム1.515モル、水酸化ナトリウム121グラム3.030モル、及び触媒としての臭化テトラ-n-ブチルアンモニウム0.977グラム0.003モルを加えて、十分に攪拌して溶解した。ここで、触媒として使用した臭化テトラ-n-ブチルアンモニウムは、ビスフェノールAの合計量に対して0.2モルであった。別途、攪拌装置を備えた容器を用意し、該容器に塩化メチレン4リットルを入れ、更に、二塩化テレフタロイルと二塩化イソフタロイルとの1対1の混合物123グラム0.606モルを加えて、十分に攪拌して溶解した。次いで、後者の容器中の物質全量を、前者の反応容器中に加えて、25°Cで1時間攪拌混合して反応せしめた。反応終了後、反応容器中の物質全量を分液ロートに移し、有機層を抜き取って分離した。分離した有機層に同量のイオン交換水を加えて10分間攪拌した後、分液ロートに移して水層を除去した。有機層をイオン交換水で洗浄するこの操作を3回繰り返して有機相I4リットルを得た。得られた有機相Iを、4倍量のメタノール中に滴下してポリマーを析出させ沈殿させた。沈殿したポリマーをろ過して回収し、その後、真空乾燥機で減圧下に120°Cで12時間乾燥して、芳香族ポリエステルI120グラムを得た。[芳香族ポリエステルIIの調製]攪拌装置を備えた反応容器を用意し、該反応容器内を窒素ガスで置換した。次いで、該反応容器中に水33リットルを入れ、更に、2,2-ビス4-ヒドロキシフェニルプロパン[ビスフェノールA]1145.5グラム5.000モル、水酸化ナトリウム400.0グラム10.00モル、及び触媒としての臭化テトラ-n-ブチルアンモニウム0.366グラム0.001136モルを加えて、十分に攪拌して溶解した。ここで、触媒として使用した臭化テトラ-n-ブチルアンモニウムは、ビスフェノールAの合計量に対して0.023モルであった。別途、攪拌装置を備えた容器を用意し、該容器に塩化メチレン30リットルを入れ、更に、二塩化テレフタロイルと二塩化イソフタロイルとの1対1の混合物922.76グラム4.546モル、及び塩化ベンゾイル77.0グラム0.548モル、仕込み二塩化テレフタロイルと二塩化イソフタロイルとの合計量に対して12モルであるを加えて、十分に攪拌して溶解した。次いで、後者の容器中の物質全量を、前者の反応容器中に加えて、25°Cで1時間攪拌混合して反応せしめた。反応終了後、反応容器中の物質全量から有機層を抜き取って分離した。分離した有機層は水層を抜いた反応容器に再び戻し、同量のイオン交換水を加えて10分間攪拌した後、水層を除去した。有機層をイオン交換水で洗浄するこの操作を3回繰り返して有機相II30リットルを得た。得られた有機相IIを、100リットルのメタノール中に滴下してポリマーを析出させ沈殿させた。沈殿したポリマーをろ過して回収し、その後、真空乾燥機で減圧下に120°Cで12時間乾燥して、芳香族ポリエステルII1,200グラムを得た。実施例1攪拌装置を備えた500ミリリットルのナス型フラスコに水200ミリリットルを入れ、更に、水酸化ナトリウム0.78グラム19.5ミリモル及び臭化テトラ-n-ブチルアンモニウム0.049グラム0.15ミリモルを加えて、十分に攪拌して溶解した。別途、攪拌装置を備えた容器に塩化メチレン200ミリリットルを入れ、更に、上記において調製した芳香族ポリエステルI12グラム及び塩化ベンゾイル0.426グラム3ミリモル、芳香族ポリエステルIの1/10スケール調製における二塩化テレフタロイルと二塩化イソフタロイルとの必要仕込み合計量0.0606モルに対して5モルである。を加えて、十分に攪拌して溶解した。次いで、後者の容器中の物質の全量を、前者のナス型フラスコ中に加えて、25°Cで1時間攪拌して反応させた。以後、上記の芳香族ポリエステルIの調製と同一に処理して、芳香族ポリエステルを得た。該芳香族ポリエステルの1H-NMR測定結果を図4に示す。NMR装置としては、日本電子株式会社製FT-NMR装置JNM-EX270商標を使用した。図4の1H-NMRチャートから、取り込まれたベンゾイル基の水素に由来する吸収ピーク7及び8[7ppm付近に4-Hエステル基に対してp-位4-位に存在するプロトンピークが重なっているため図4上では確認不能、7.51ppm付近に3-H及び5-Hエステル基に対してm-位3,5-位に存在するプロトン、並びに8.17ppm付近に2-H及び6-Hエステル基に対してo-位2,6-位に存在するプロトン]が認められた。このように得られた芳香族ポリエステルの末端が塩化ベンゾイルで封止されていることが確認された。実施例2塩化ベンゾイルを0.639グラム4.5ミリモル、芳香族ポリエステルIの1/10スケール調製における二塩化テレフタロイルと二塩化イソフタロイルとの必要仕込み合計量0.0606モルに対して7.5モルである。に変えた以外は、実施例1と同一に実施して、芳香族ポリエステルを得た。実施例3塩化ベンゾイルを0.852グラム6.0ミリモル、芳香族ポリエステルIの1/10スケール調製における二塩化テレフタロイルと二塩化イソフタロイルとの必要仕込み合計量0.0606モルに対して10.0モルである。に変えた以外は、実施例1と同一に実施して、芳香族ポリエステルを得た。実施例4塩化ベンゾイルを1.064グラム7.5ミリモル、芳香族ポリエステルIの1/10スケール調製における二塩化テレフタロイルと二塩化イソフタロイルとの必要仕込み合計量0.0606モルに対して12.5モルである。に変えた以外は、実施例1と同一に実施して、芳香族ポリエステルを得た。比較例1塩化ベンゾイルを添加しなかった芳香族ポリエステルIの1/10スケール調製における二塩化テレフタロイルと二塩化イソフタロイルとの必要仕込み合計量0.0606モルに対して0モルである。以外は、実施例1と同一に実施して、芳香族ポリエステルを得た。比較例2塩化ベンゾイルを0.213グラム1.5ミリモル、芳香族ポリエステルIの1/10スケール調製における二塩化テレフタロイルと二塩化イソフタロイルとの必要仕込み合計量0.0606モルに対して2.5モルである。に変えた以外は、実施例1と同一に実施して、芳香族ポリエステルを得た。実施例5攪拌装置を備えた500ミリリットルのナス型フラスコに水200ミリリットルを入れ、更に、水酸化ナトリウム0.78グラム19.5ミリモル及び臭化テトラ-n-ブチルアンモニウム0.049グラム0.15ミリモルを加えて、十分に攪拌して溶解した。別途、攪拌装置を備えた容器に、上記において調製した芳香族ポリエステルII12グラム及び塩化ベンゾイル0.213グラム1.5ミリモル、芳香族ポリエステルIIの1/100スケール調製における二塩化テレフタロイルと二塩化イソフタロイルとの必要仕込み合計量0.04546モルに対して3.3モルである。を加えて、十分に攪拌して溶解した。次いで、後者の容器中の物質の全量を、前者のナス型フラスコ中に加えて、25°Cで1時間攪拌混合して反応せしめた。以後、上記の芳香族ポリエステルIの調製と同一に処理して、芳香族ポリエステルを得た。該芳香族ポリエステルの1H-NMR測定結果を図5に示す。NMR装置としては、日本電子株式会社製FT-NMR装置JNM-EX270商標を使用した。図5の1H-NMRチャートから、取り込まれたベンゾイル基の水素に由来する吸収ピーク7及び8[7ppm付近に4-Hエステル基に対してp-位4-位に存在するプロトンピークが重なっているため図5上では確認不能、7.51ppm付近に3-H及び5-Hエステル基に対してm-位3,5-位に存在するプロトン、並びに8.17ppm付近に2-H及び6-Hエステル基に対してo-位2,6-位に存在するプロトン]が認められた。このように得られた芳香族ポリエステルの末端が塩化ベンゾイルで封止されていることが確認された。実施例6塩化ベンゾイルを0.426グラム3ミリモル、芳香族ポリエステルIIの1/100スケール調製における二塩化テレフタロイルと二塩化イソフタロイルとの必要仕込み合計量0.04546モルに対して6.6モルである。に変えた以外は、実施例5と同一に実施して、芳香族ポリエステルを得た。実施例7塩化ベンゾイルを0.639グラム4.5ミリモル、芳香族ポリエステルIIの1/100スケール調製における二塩化テレフタロイルと二塩化イソフタロイルとの必要仕込み合計量0.04546モルに対して9.9モルである。に変えた以外は、実施例5と同一に実施して、芳香族ポリエステルを得た。実施例8塩化ベンゾイルを0.852グラム6.0ミリモル、芳香族ポリエステルIIの1/100スケール調製における二塩化テレフタロイルと二塩化イソフタロイルとの必要仕込み合計量0.04546モルに対して13.2モルである。に変えた以外は、実施例5と同一に実施して、芳香族ポリエステルを得た。実施例9塩化ベンゾイルを1.064グラム7.5ミリモル、芳香族ポリエステルIIの1/100スケール調製における二塩化テレフタロイルと二塩化イソフタロイルとの必要仕込み合計量0.04546モルに対して16.5モルである。に変えた以外は、実施例5と同一に実施して、芳香族ポリエステルを得た。比較例3塩化ベンゾイルを添加しなかった芳香族ポリエステルIIの1/100スケール調製における二塩化テレフタロイルと二塩化イソフタロイルとの必要仕込み合計量0.04546モルに対して0モルである。以外は、実施例5と同一に実施して、芳香族ポリエステルを得た。比較例4塩化ベンゾイルを0.021グラム0.15ミリモル、芳香族ポリエステルIIの1/100スケール調製における二塩化テレフタロイルと二塩化イソフタロイルとの必要仕込み合計量0.04546モルに対して0.33モルである。に変えた以外は、実施例5と同一に実施して、芳香族ポリエステルを得た。比較例5ビスフェノールA、水酸化ナトリウム及び臭化テトラ-n-ブチルアンモニウムを、夫々、37.67グラム0.165モル、14.0グラム0.35モル及び0.01209グラム0.0375モリモルに変えたこと、及び、別の容器中に、二塩化テレフタロイルと二塩化イソフタロイルとの1対1の混合物30.46グラム0.15モルに加えて、更に、塩化ベンゾイル4.22グラム0.03モル、仕込み二塩化テレフタロイルと二塩化イソフタロイルとの合計量に対して20モルであるを加えたこと以外は、芳香族ポリエステルIの調製と同一にして反応せしめた。反応終了後、反応容器中の物質全量を分液ロートに移し、有機層を抜き取って分離した。分離した有機層に同量のイオン交換水を加えて10分間攪拌した後、分液ロートに移して水層を除去した。有機層をイオン交換水で洗浄するこの操作を3回繰り返して有機相III1リットルを得た。得られた有機相IIIを、4倍量のメタノール中に滴下してポリマーを析出させ沈殿させた。沈殿したポリマーをろ過して回収し、その後、真空乾燥機で減圧下に120°Cで12時間乾燥して、芳香族ポリエステルIII37.9グラムを得た。この芳香族ポリエステルIIIは、重量平均分子量Mwが6,700、数平均分子量Mnが3,400であった。上記の実施例1~9及び比較例1~5において製造した各芳香族ポリエステルについて、重量平均分子量Mw、吸光度Abs.at400nm、塩化ベンゾイルBC取込量比、ポリエステル末端封止率表1中、末端封止率と略記する。、メルトフローレートMFR、g/10min及び耐熱劣化性を求めた。その結果を表1に示す。表1中、Bis-Aは、ビスフェノールAを示し、FCは、二塩化テレフタロイル及び二塩化イソフタロイルの両者1:1の混合物を示し、BCは、塩化ベンゾイルを示す。また各モルは、FC100モルに対する比として算出したものである。MFR値は、実施例1~4及び比較例1~2では、温度320°C、10.0kg荷重で測定した値であり、実施例5~9及び比較例3~4では、温度320°C、10.0kg荷重で測定すると著しく大きな値となり測定不能であったことから、温度260°C、10.0kg荷重で測定した値である。また、比較例5は一段階反応である。比較例5において、MFR値は重量平均分子量が低いことから著しく高い値となり、温度260°C、10.0kg荷重の条件においても測定不能であった。実施例1~4は、段階iでは塩化ベンゾイルを添加せず、段階iiにおいて本発明の範囲内で塩化ベンゾイル添加量を変化させたものである。得られた芳香族ポリエステルの末端封止率は高かった。吸光度はいずれも非常に良好な値を示し、耐熱劣化性が良好であり加熱処理後においても着色が著しく少ないことが分かった。また、MFR値も良好であった。一方、比較例1は、段階i及びiiの何れにおいても塩化ベンゾイルを添加しなかったものであり、かつ比較例2は、段階iでは塩化ベンゾイルを添加せず、段階iiにおいて本発明の範囲未満で塩化ベンゾイルを添加したものである。いずれも吸光度は著しく悪い値を示し、耐熱劣化性が不良であり加熱処理後における着色が著しいことが分かった。実施例5~9は、段階iにおいて本発明の範囲内で塩化ベンゾイルを添加し、そして、段階iiにおいて本発明の範囲内で塩化ベンゾイル添加量を変化させたものである。得られた芳香族ポリエステルの末端封止率はいずれも非常に大きかった。吸光度はいずれも非常に良好な値を示し、耐熱劣化性が良好であり加熱処理後においても着色が著しく少ないことが分かった。また、MFR値も良好であった。一方、比較例3は、段階iiにおいて塩化ベンゾイルを添加しなかったものであり、かつ比較例4は、段階iiにおいて本発明の範囲未満で塩化ベンゾイルを添加したものである。いずれも吸光度は著しく悪い値を示し、耐熱劣化性が不良であり加熱処理後における着色が著しいことが分かった。このように2段階反応を採用しても、段階iiにおいて所定量以上の塩化ベンゾイルを用いて反応させなければ、本発明の芳香族ポリエステルは得られないことが分かった。比較例5は、一段階反応を使用して芳香族ポリエステルを製造したものである。1段階反応で塩化ベンゾイル添加量を増やしても、得られた芳香族ポリエステルの重量平均分子量が低くなるばかりで、本発明のような芳香族ポリエステルは得られない。このことは、特許文献3記載の芳香族ポリエステルは、本発明の芳香族ポリエステルのように、分子量が高く、末端封止率が高く、かつ加熱後の着色が著しく少ない芳香族ポリエステルではないことを意味するものである。実施例10攪拌装置を備えた反応容器を用意し、該反応容器内を窒素ガスで置換した。次いで、該反応容器中に水1.1リットルを入れ、更に、2,2-ビス4-ヒドロキシフェニルプロパン[ビスフェノールA]37.67グラム0.165モル、水酸化ナトリウム14.0グラム0.35モル、及び触媒としての臭化テトラ-n-ブチルアンモニウム24.18ミリグラム0.075ミリモルを加えて、十分に攪拌して溶解した。ここで、触媒として使用した臭化テトラ-n-ブチルアンモニウムは、ビスフェノールAの合計量に対して0.05モルであった。別途、攪拌装置を備えた容器を用意し、該容器に塩化メチレン1リットルを入れ、更に、二塩化テレフタロイル15.23グラム0.075モルと二塩化イソフタロイル15.23グラム0.075モルとの1対1の混合物、及び塩化1-ナフトイル8.58グラム0.045モル、二塩化テレフタロイルと二塩化イソフタロイルとの仕込み合計量0.15モルに対して30.0モルである。を加えて、十分に攪拌して溶解した。次いで、後者の容器中の物質全量を、前者の反応容器中に5分間かけて滴下添加し、25°Cで30分間攪拌混合して反応せしめた。反応段階iの反応終了後、反応容器中の物質全量から有機層を抜き取って分離した。分離した有機層を300ミリリットルの水で3回洗浄した。次いで該有機層を、4リットルのメタノールと250ミリリットルの水との混合溶媒中に攪拌下に滴下してポリマーを析出させた。沈殿したポリマーをろ過して回収し、その後、真空乾燥機で減圧下に120°Cで12時間乾燥して、芳香族ポリエステル57.7グラム収率97を得た。攪拌装置を備えた反応容器に水110ミリリットルと水酸化ナトリウム1.4グラム0.035モルとを入れた。別途、上記で製造した芳香族ポリエステル6グラムを塩化メチレン90ミリリットルに溶解し、これを前者の容器中に添加した。次いで、臭化テトラ-n-ブチルアンモニウム7.3ミリグラム0.02ミリモルを加えて、5分間攪拌して溶解した。次いで、該溶液に、塩化1-ナフトイル0.86グラム4.5ミリモル、二塩化テレフタロイルと二塩化イソフタロイルとの仕込み合計量0.15モルに対して30.0モルである。を塩化メチレン20ミリリットルに溶解した溶液を1分間で滴下添加し、更に、1時間攪拌を継続して反応した。反応段階iiの反応終了後、反応容器中の物質全量から有機層を抜き取って分離した。分離した有機層を50ミリリットルの水で3回洗浄した。次いで該有機層を、400ミリリットルのメタノールと25ミリリットルの水との混合溶媒中に攪拌下に滴下してポリマーを析出させた。沈殿したポリマーをろ過して回収し、その後、真空乾燥機で減圧下に120°Cで12時間乾燥して、芳香族ポリエステル5.69グラムを得た。得られた芳香族ポリエステルの重量平均分子量は40,000であり、末端封止率は99.6であった。また、MFR値は、温度260°C、10.0kg荷重で測定して1.26g/10minであり良好であった。温度320°C、10.0kg荷重で測定すると、非常に高い値となり測定不能であった。実施例11段階iの反応において使用した臭化テトラ-n-ブチルアンモニウムの量を、24.18ミリグラム0.075ミリモルから14.51ミリグラム0.045ミリモルに変えた以外は、実施例10と同一に実施した。得られた芳香族ポリエステルの重量平均分子量は24,000であり、末端封止率は99.3であった。また、MFR値は、温度260°C、10.0kg荷重で測定して22.4g/10minであり良好であった。温度320°C、10.0kg荷重で測定すると、非常に高い値となり測定不能であった。上記の実施例10及び11において、芳香族ポリエステルの末端封止率は下記のようにして測定したものである。ポリエステル末端封止率の測定に際して、日本電子株式会社製FT-NMR装置JNM-ECA500商標を使用した。芳香族ポリエステル末端に存在するビスフェノールA残基が有する塩化1-ナフトイル残基に存在する2個のプロトンのピーク11エステル基に対して5-位に存在するプロトン、7.95ppm付近及びピーク12エステル基に対して4-位に存在するプロトン、8.13ppm付近、並びに、芳香族ポリエステルの末端に存在するビスフェノールA残基が有する水酸基に対してオルト位に存在する2個のプロトンのピーク136.73ppm付近を基準として算出した。ここで、ピーク13は、芳香族ポリエステルに含まれる全ビスフェノールA残基の指標として用いられ、そして、ピーク11及びピーク12は、芳香族ポリエステル中に含まれる塩化1-ナフトイル基末端を持つビスフェノールA残基の指標として用いられた。ポリエステル末端封止率とは、上記のピーク11及びピーク12の面積比の合計を、上記のピーク11及びピーク12の面積比とピーク13の面積比との合計で割った値を百分率で示したものである。図6には、実施例10において得られた芳香族ポリエステルのNMRチャートを示した。7.95ppm付近に認められるピーク11の面積比は0.0609であり、8.13ppm付近に認められるピーク12の面積比は0.0714であり、かつ6.73ppm付近に認められるピーク13の面積比は0.0005である。全ビスフェノールA残基を1とすると、ピーク13の面積比から、水酸基末端を持つビスフェノールA残基の数は、0.00025個0.0005/2となる。一方、ピーク11及びピーク12の面積比から、塩化1-ナフトイル基末端を持つビスフェノールA残基の数は、0.06615個[0.06090.0714/2]となる。これらの結果から、末端封止率は99.6[0.06615×100/0.066150.00025]と算出された。また、実施例10及び11における末端封止率の測定に際して、各ピークの帰属は、2,2-ビス4-ヒドロキシフェニルプロパン[ビスフェノールA]の両末端に存在する2個のヒドロキシル基を、夫々、塩化1-ナフトイルで封止した化合物を製造し、該物質のNMR測定に基づいて決定した。使用した装置は、上記と同じく日本電子株式会社製FT-NMR装置JNM-ECA500商標である。図7にそのチャートと各帰属を示した。"